【手続補正書】
【提出日】平成14年1月29日(2002.1.29)
【手続補正１】
【補正対象書類名】明細書
【補正対象項目名】全文
【補正方法】変更
【補正の内容】
【書類名】明細書
【発明の名称】ビス置換オキセタンモノマーを基剤としたアモルファスポリエーテルグリコール
【特許請求の範囲】
【請求項１】以下の一般式を有するモノマー単位を含むヒドロキシ末端ＦＯＸプレポリマー。
【化１】
2003524684.tif 000001
（式中、各ｎは独立して選択され、１〜３であり、Ｒｆ１およびＲｆ２は、異なることを条件として、炭素原子数１〜約２０の直鎖過弗素化アルキル、炭素原子数１〜約２０の直鎖過弗素化イソアルキル、分岐鎖過弗素化アルキオール、炭素原子数１〜約２０の分岐過弗素化イソアルキルおよび炭素原子数４〜約６０のオキサ過弗素化ポリエーテルから成る群から独立して選択され、ｘは１〜約２５０である。）
【請求項２】Ｒｆ１およびＲｆ２は両方とも直鎖過弗素化アルキルである請求項１に記載のヒドロキシ末端ＦＯＸプレポリマー。
【請求項３】前記ＦＯＸプレポリマーは、ポリ（３−（２，２，２−トリフルオロエトキシメチル）−３−（２，２，３，３，４，４，４−ヘプタフルオロブトキシメチル）オキセタン）である請求項２に記載のヒドロキシ末端ＦＯＸプレポリマー。
【請求項４】前記ＦＯＸプレポリマーは、ポリ（３−（２，２，２−トリフルオロエトキシメチル）−３−（３，３，４，４，５，５，６，６，７，７，８，８，８−トリフルオロオクチルオキシメチル）オキセタン）である請求項２に記載のヒドロキシ末端ＦＯＸプレポリマー。
【請求項５】前記ＦＯＸプレポリマーは、ポリ（３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタン）である請求項２に記載のヒドロキシ末端ＦＯＸプレポリマー。
【請求項６】前記ＦＯＸプレポリマーは、ポリ（３−（２，２，２−トリフルオロエトキシメチル）−３−（３，３，４，４，５，５，６，６，７，７，８，８，９，９，１０，１０，１０−ヘプタデカフルオロデシルオキシメチル）オキセタン）である請求項２に記載のヒドロキシ末端ＦＯＸプレポリマー。
【請求項７】前記ＦＯＸプレポリマーは、ポリ（３−（２，２，３，３，４，４，４−ヘプタフルオロブトキシメチル）−３−（３，３，４，４，５，５，６，６，７，７，８，８，９，９，１０，１０，１１，１１，１２，１２，１２−ヘンエイコサフルオロデデシルオキシメチル）オキセタン）である請求項２に記載のヒドロキシ末端ＦＯＸプレポリマー。
【請求項８】ｘは約１０〜約５０である請求項２に記載のヒドロキシ末端ＦＯＸプレポリマー。
【請求項９】以下の一般式を有するモノマー単位の混合単位を含むヒドロキシ末端ＦＯＸコプレポリマー。
【化２】
2003524684.tif 000002
および
【化３】
2003524684.tif 000003
（式中、各ｎは独立して選択され、１〜３であり、Ｒはメチルおよびエチルから成る群から選択され、Ｒｆ１、Ｒｆ２およびＲｆ３は、炭素原子数１〜約２０の直鎖弗素化アルキル、炭素原子数１〜約２０の直鎖弗素化イソアルキル、炭素原子数１〜約２０の分岐鎖弗素化アルキル、炭素原子数１〜約２０の分岐鎖弗素化イソアルキルおよび炭素原子数４〜約６０のオキサ過弗素化ポリエーテルから成る群から独立して選択され、ｘは１〜約２５０であり、ｙは１〜約２５０である。）
【請求項１０】Ｒｆ１、Ｒｆ２およびＲｆ３は直鎖過弗素化アルキルである請求項９に記載のヒドロキシ末端ＦＯＸプレポリマー。
【請求項１１】Ｒｆ１およびＲｆ２は同じである請求項９に記載のヒドロキシ末端ＦＯＸコプレポリマー。
【請求項１２】Ｒｆ１およびＲｆ２は異なる請求項９に記載のヒドロキシ末端ＦＯＸコプレポリマー。
【請求項１３】前記ヒドロキシ末端ＦＯＸコプレポリマーは、３，３−（２，２，２−トリフルオロエトキシメチル）オキセタン、３，３−（２，２，３，３，４，４，４−ヘプタフルオロブトキシメチル）オキセタン、３，３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタンおよび３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンから成る群から選択された少なくとも一種の二置換ＦＯＸモノマーと、３−（２，２，２−トリフルオロエトキシメチル）−３−メチルオキセタン、３−（２，２，３，３，４，４，４−ヘプタフルオロブトキシメチル）−３−メチルオキセタン、３−（２，２，３，３，４，４，５，５，６，６，７，７，８，８，８−ペンタデカフルオロオクチルオキシメチル）−３−メチルオキセタン、３−（３，３，４，４，５，５，６，６，７，７，８，８，８−トリデカフルオロオクチルオキシメチル）−３−メチルオキセタン、３−（３，３，４，４，５，５，６，６，７，７，８，８，９，９，１０，１０，１０−ヘプタデカフルオロデシルオキシメチル）−３−メチルオキセタンおよび３−（３，３，４，４，５，５，６，６，７，７，８，８，９，９，１０，１０，１１，１１，１２，１２，１２−ヘンエイコサフルオロドデシルオキシメチル）−３−メチルオキセタンから成る群から選択された少なくとも一種の一置換ＦＯＸモノマーとの重合から製造される請求項９に記載のヒドロキシ末端ＦＯＸコプレポリマー。
【請求項１４】前記二置換ＦＯＸモノマーは３，３−（２，２，３，３，４，４，４−ヘプタフルオロブトキシメチル）オキセタンであり、前記一置換ＦＯＸモノマーは３−（２，２，３，３，４，４，４−ヘプタフルオロブトキシメチル）−３−メチルオキセタンである請求項１３に記載のヒドロキシ末端ＦＯＸコプレポリマー。
【請求項１５】前記二置換ＦＯＸモノマーは３，３−（２，２，３，３，４，４，４−ヘプタフルオロブトキシメチル）オキセタンであり、前記一置換ＦＯＸモノマーは３−（２，２，２−トリフルオロエトキシメチル）−３−メチルオキセタンである請求項１３に記載のヒドロキシ末端ＦＯＸコプレポリマー。
【請求項１６】前記二置換ＦＯＸモノマーは３，３−（２，２，２−トリフルオロエトキシメチル）オキセタンであり、前記一置換ＦＯＸモノマーは３−（２，２，２−トリフルオロエトキシメチル）−３−メチルオキセタンである請求項１３に記載のヒドロキシ末端ＦＯＸコプレポリマー。
【請求項１７】前記二置換ＦＯＸモノマー対前記一置換ＦＯＸモノマーの比は約５０：５０〜約９５：５の範囲内である請求項９に記載のヒドロキシ末端ＦＯＸコプレポリマー。
【請求項１８】以下の一般式を有するモノマー単位の混合単位を含むヒドロキシ末端ＦＯＸ／ＴＨＦコプレポリマー。
【化４】
2003524684.tif 000004
および
【化５】
2003524684.tif 000005
（式中、各ｎは独立して選択され、１〜３であり、Ｒｆ１およびＲｆ２は、炭素数１〜２０の直鎖過弗素化アルキル基、炭素数１〜２０の分岐過弗素化アルキル基および炭素数約４〜６０のオキサ過弗素化ポリエーテルから成る群から独立して選択され、ｘは１〜２５０であり、ｚは１〜２５０である。）
【請求項１９】Ｒｆ１およびＲｆ２は直鎖過弗素化アルキルである請求項１８に記載のＦＯＸ／ＴＨＦプレポリマー。
【請求項２０】Ｒｆ１およびＲｆ２は同じである請求項１８に記載のＦＯＸ／ＴＨＦコプレポリマー。
【請求項２１】Ｒｆ１およびＲｆ２は異なる請求項１８に記載のＦＯＸ／ＴＨＦコプレポリマー。
【請求項２２】多分散性は１．１〜２．５の範囲内であり、数平均分子量は約２，０００〜１５，０００の範囲である請求項１８に記載のＦＯＸ／ＴＨＦコプレポリマー。
【請求項２３】前記ＦＯＸ／ＴＨＦコプレポリマーは、テトラヒドロフランと３，３−（２，２，２−トリフルオロエトキシメチル）オキセタン、３，３−（２，２，３，３，４，４，４−ヘプタフルオロブトキシメチル）オキセタン、３．３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタンおよび３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンから成る群から選択された少なくとも一種の二置換ＦＯＸモノマーとの重合から製造される請求項１８に記載のＦＯＸ／ＴＨＦコプレポリマー。
【請求項２４】前記二置換ＦＯＸモノマーは３，３−（２，２，２−トリフルオロエトキシメチル）オキセタンである請求項２３に記載のＦＯＸ／ＴＨＦコプレポリマー。
【請求項２５】前記二置換ＦＯＸモノマーは３，３−（２，２，３，３，４，４，４−ヘプタフルオロブトキシメチル）オキセタンである請求項２３に記載のＦＯＸ／ＴＨＦコプレポリマー。
【請求項２６】前記二置換ＦＯＸモノマーは３−（２，２，２−トリフルオロエトキシメチル）−３−（２，２，３，３，４，４，４−ヘプタフルオロブトキシメチル）オキセタンである請求項２３に記載のＦＯＸ／ＴＨＦコプレポリマー。
【請求項２７】ＦＯＸモノマー対ＴＨＦモノマーの比は約１：９９〜約９９：１の範囲内である請求項１８に記載のＦＯＸ／ＴＨＦコプレポリマー。
【請求項２８】以下の一般式を有するモノマー単位の混合単位を含むヒドロキシ末端ＦＯＸ／ＴＨＦコプレポリマー。
【化６】
2003524684.tif 000006
【化７】
2003524684.tif 000007
および
【化８】
2003524684.tif 000008
（式中、各ｎは独立して選択され、１〜３であり、Ｒはメチルおよびエチルから成る群から選択され、Ｒｆ１、Ｒｆ２およびＲｆ３は、炭素数１〜２０の直鎖過弗素化アルキル基、炭素数１〜２０の分岐過弗素化アルキル基および炭素数約４〜６０のオキサ過弗素化ポリエーテルから成る群から独立して選択され、ｘは１〜２５０であり、ｙは１〜２５０であり、ｚは１〜２５０である。）
【請求項２９】Ｒｆ１、Ｒｆ２およびＲｆ３は直鎖過弗素化アルキルである請求項２８に記載のＦＯＸ／ＴＨＦコプレポリマー。
【請求項３０】Ｒｆ１およびＲｆ２は同じである請求項２８に記載のＦＯＸ／ＴＨＦコプレポリマー。
【請求項３１】Ｒｆ１およびＲｆ２は異なる請求項２８に記載のＦＯＸ／ＴＨＦコプレポリマー。
【請求項３２】多分散性は１．１〜２．５の範囲内であり、数平均分子量は約２，０００〜１５，０００の範囲である請求項２８に記載のＦＯＸ／ＴＨＦコプレポリマー。
【請求項３３】前記ヒドロキシ末端ＦＯＸ／ＴＨＦコプレポリマーは、テトラヒドロフランと、３，３−（２，２，２−トリフルオロエトキシメチル）オキセタン、３，３−（２，２，３，３，４，４，４−ヘプタフルオロブトキシメチル）オキセタン、３．３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタンおよび３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンから成る群から選択された少なくとも一種の二置換ＦＯＸモノマー、ならびに３−（２，２，２−トリフルオロエトキシメチル）−３−メチルオキセタン、３−（２，２，３，３，４，４，４−ヘプタフルオロブトキシメチル）−３−メチルオキセタン、３−（２，２，３，３，４，４，５，５，６，６，７，７，８，８，８−ペンタデカフルオロオクチルオキシメチル）−３−メチルオキセタン、３−（３，３，４，４，５，５，６，６，７，７，８，８，８−トリデカフルオロオクチルオキシメチル）−３−メチルオキセタン、３−（３，３，４，４，５，５，６，６，７，７，８，８，９，９，１０，１０，１０−ヘプタデカフルオロデシルオキシメチル）−３−メチルオキセタンおよび３−（３，３，４，４，５，５，６，６，７，７，８，８，９，９，１０，１０，１１，１１，１２，１２，１２−ヘンエイコサフルオロドデシルオキシメチル）−３−メチルオキセタンから成る群から選択された少なくとも一種の一置換ＦＯＸモノマーとの重合から製造される請求項２８に記載のＦＯＸ／ＴＨＦコプレポリマー。
【請求項３４】前記二置換ＦＯＸモノマーは３，３−（２，２，２−トリフルオロエトキシメチル）オキセタンである請求項３３に記載のＦＯＸ／ＴＨＦコプレポリマー。
【請求項３５】前記二置換ＦＯＸモノマーは３，３−（２，２，３，３，４，４，４−ヘプタフルオロブトキシメチル）オキセタンである請求項３３に記載のＦＯＸ／ＴＨＦコプレポリマー。
【請求項３６】前記二置換ＦＯＸモノマーは３−（２，２，２−トリフルオロエトキシメチル）−３−（２，２，３，３，４，４，４−ヘプタフルオロブトキシメチル）オキセタンである請求項３３に記載のＦＯＸ／ＴＨＦコプレポリマー。
【請求項３７】前記一置換ＦＯＸモノマーは３−（２，２，３，３，４，４，４−ヘプタフルオロブトキシメチル）−３−メチルオキセタンである請求項３３に記載のＦＯＸ／ＴＨＦコプレポリマー。
【請求項３８】前記一置換ＦＯＸモノマーは３−（２，２，２−トリフルオロエトキシメチル）−３−メチルオキセタンである請求項３３に記載のＦＯＸ／ＴＨＦコプレポリマー。
【請求項３９】ＦＯＸモノマー対ＴＨＦモノマーの比は約１：９９〜約９９：１の範囲内である請求項２８に記載のＦＯＸ／ＴＨＦコプレポリマー。
【請求項４０】以下の一般式を有するモノマー単位の混合単位を含む弗素化ポリウレタンエラストマー。
【化９】
2003524684.tif 000009
および
【化１０】
2003524684.tif 000010
（式中、ｎは独立して選択され、１〜３であり、Ｒｆ１およびＲｆ２は、異なることを条件として、炭素原子数１〜２０の直鎖および分岐過弗素化アルキル基、ならびに炭素原子数約４〜２０のオキサ過弗素化ポリエーテルから成る群から独立して選択され、Ｒ１は、二価ヒドロカルビル基であり、ｘは１〜２５０であり、ｗは１〜５０である。）
【請求項４１】Ｒｆ１およびＲｆ２は直鎖過弗素化アルキルである請求項４０に記載の弗素化ポリウレタンエラストマー。
【請求項４２】前記イソシアネートセグメントは、ヘキサメチレンジイソシアネート（ＨＤＩ）、イソフェロンジイソシアネート（ＩＰＤＩ）、４，４−メチレンジフェニルイソシアネート（ＭＤＩ）、高分子ＭＤＩ（イソネート）、トルエンジイソシアネート、飽和ＭＤＩ（ＨＭＤＩ）、高分子ＨＤＩ（Ｎ−１００およびＮ−３２００）、トリメチルヘキサンジイソシアネートおよびそれらの混合セグメントから成る群から選択される請求項４０に記載の弗素化ポリウレタンエラストマー。
【請求項４３】前記弗素化ポリエーテルセグメントは、３−（２，２，２−トリフルオロエトキシメチル）−３−（２，２，３，３，４，４，４−ヘプタフルオロブトキシメチル）オキセタン、３−（２，２，２−トリフルオロエトキシメチル）−３−（３，３，４，４，５，５，６，６，７，７，８，８，８−トリフルオロオクチルオキシメチル）オキセタン、３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタン、３−（２，２，２−トリフルオロエトキシメチル）−３−（３，３，４，４，５，５，６，６，７，７，８，８，９，９，１０，１０，１０−ヘプタデカフルオロデシルオキシメチル）オキセタンおよび３−（２，２，３，３，４，４，４−ヘプタフルオロブトキシメチル）−３−（３，３，４，４，５，５，６，６，７，７，８，８，９，９，１０，１０，１１，１１，１２，１２，１２−ヘンエイコサフルオロデデシルオキシメチル）オキセタンから成る群から選択された少なくとも一種の二置換ＦＯＸモノマーから製造される請求項４０に記載の弗素化ポリウレタンエラストマー。
【請求項４４】前記二置換ＦＯＸモノマーは、３−（２，２，２−トリフルオロエトキシメチル）−３−（２，２，３，３，４，４，４−ヘプタフルオロブトキシメチル）オキセタンまたは３，３−（２，２，２−トリフルオロエトキシメチル）オキセタンである請求項４３に記載の弗素化ポリウレタンエラストマー。
【請求項４５】前記二置換ＦＯＸモノマーは３−（２，２，２−トリフルオロエトキシメチル）−３−（３，３，４，４，５，５，６，６，７，７，８，８，８−トリフルオロオクチルオキシメチル）オキセタンである請求項４３に記載の弗素化ポリウレタンエラストマー。
【請求項４６】前記二置換ＦＯＸモノマーは３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンである請求項４３に記載の弗素化ポリウレタンエラストマー。
【請求項４７】前記弗素化ポリウレタンエラストマーは弗素化熱硬化性ポリウレタンエラストマーである請求項４０に記載の弗素化ポリウレタンエラストマー。
【請求項４８】前記弗素化ポリウレタンエラストマーは弗素化熱可塑性ポリウレタンエラストマーである請求項４０に記載の弗素化ポリウレタンエラストマー。
【請求項４９】以下の一般式を有するモノマー単位の混合単位を含む弗素化ポリウレタンエラストマー。
【化１１】
2003524684.tif 000011
【化１２】
2003524684.tif 000012
および
【化１３】
2003524684.tif 000013
（式中、ｎは独立して選択され、１〜３であり、Ｒはメチルおよびエチルから成る群から選択され、Ｒｆ１、Ｒｆ２およびＲｆ３は、炭素原子数１〜２０の直鎖および分岐過弗素化アルキル基、ならびに炭素原子数約４〜２０のオキサ過弗素化ポリエーテルから成る群から独立して選択され、Ｒ１は二価ヒドロカルビル基であり、ｘは１〜２５０であり、ｙは１〜２５０であり、ｗは１〜１００である。）
【請求項５０】前記弗素化ポリウレタンエラストマーは弗素化熱硬化性ポリウレタンエラストマーである請求項４９に記載の弗素化ポリウレタンエラストマー。
【請求項５１】前記弗素化ポリウレタンエラストマーは弗素化熱可塑性ポリウレタンエラストマーである請求項４９に記載の弗素化ポリウレタンエラストマー。
【請求項５２】Ｒｆ１、Ｒｆ２およびＲｆ３は直鎖過弗素化アルキルである請求項４９に記載の弗素化ポリウレタンエラストマー。
【請求項５３】Ｒｆ１およびＲｆ２は同じである請求項４９に記載の弗素化ポリウレタンエラストマー。
【請求項５４】Ｒｆ１およびＲｆ２は異なる請求項４９に記載の弗素化ポリウレタンエラストマー。
【請求項５５】前記イソシアネートセグメントは、ヘキサメチレンジイソシアネート（ＨＤＩ）、イソフェロンジイソシアネート（ＩＰＤＩ）、４，４−メチレンジフェニルイソシアネート（ＭＤＩ）、高分子ＭＤＩ（イソネート）、トルエンジイソシアネート、飽和ＭＤＩ（ＨＭＤＩ）、高分子ＨＤＩ（Ｎ−１００およびＮ−３２００）、トリメチルヘキサンジイソシアネートおよびそれらの混合セグメントから成る群から選択される請求項４９に記載の弗素化ポリウレタンエラストマー。
【請求項５６】前記二置換ＦＯＸモノマーは、３，３−（２，２，２−トリフルオロエトキシメチル）オキセタン、３，３−（２，２，３，３，４，４，４−ヘプタフルオロブトキシメチル）オキセタン、３．３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタン、３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンおよびそれらの混合物から成る群から選択される請求項４９に記載の弗素化ポリウレタンエラストマー。
【請求項５７】前記一置換ＦＯＸモノマーは、３−（２，２，２−トリフルオロエトキシメチル）−３−メチルオキセタン、３−（２，２，３，３，４，４，４−ヘプタフルオロブトキシメチル）−３−メチルオキセタン、３−（２，２，３，３，４，４，５，５，６，６，７，７，８，８，８−ペンタデカフルオロオクチルオキシメチル）−３−メチルオキセタン、３−（３，３，４，４，５，５，６，６，７，７，８，８，８−トリデカフルオロオクチルオキシメチル）−３−メチルオキセタン、３−（３，３，４，４，５，５，６，６，７，７，８，８，９，９，１０，１０，１０−ヘプタデカフルオロデシルオキシメチル）−３−メチルオキセタン、３−（３，３，４，４，５，５，６，６，７，７，８，８，９，９，１０，１０，１１，１１，１２，１２，１２−ヘンエイコサフルオロドデシルオキシメチル）−３−メチルオキセタンおよびそれらの混合物から成る群から選択される請求項４９に記載の弗素化ポリウレタンエラストマー。
【請求項５８】前記二置換ＦＯＸモノマーは、３，３−（２，２，２−トリフルオロエトキシメチル）オキセタン、３，３−（２，２，３，３，４，４，４−ヘプタフルオロブトキシメチル）オキセタン、３，３−（３，３，４，４，５，５，６，６，７，７，８，８，８−トリデカフルオロオクチルオキシメチル）オキセタンおよび３−（２，２，２−トリフルオロエトキシメチル）−３−（２，２，３，３，４，４，４−ヘプタフルオロブトキシメチル）オキセタンから成る群から選択される請求項５６に記載の弗素化ポリウレタンエラストマー。
【請求項５９】前記一置換ＦＯＸモノマーは、３−（２，２，３，３，４，４，４−ヘプタフルオロブトキシメチル）−３−メチルオキセタン、３−（２，２，２−トリフルオロエトキシメチル）−３−メチルオキセタンおよび３−（２，２，２−トリフルオロエトキシメチル）−３−メチルオキセタンから成る群から選択される請求項５７に記載の弗素化熱硬化性ポリウレタンエラストマー。
【請求項６０】以下の一般式を有するモノマー単位の混合単位を含みＦＯＸ／ＴＨＦセグメントをもつ弗素化ポリウレタンエラストマー。
【化１４】
2003524684.tif 000014
【化１５】
2003524684.tif 000015
および
【化１６】
2003524684.tif 000016
（式中、ｎは独立して選択され、１〜３であり、Ｒｆ１およびＲｆ２は、炭素原子数１〜２０の直鎖および分岐過弗素化アルキル、ならびに炭素原子数約４〜２０のオキサ過弗素化ポリエーテルから成る群から独立して選択され、Ｒ１は、二価ヒドロカルビル基であり、ｘは１〜２５０であり、ｚは１〜２５０であり、ｗは１〜２５０である。）
【請求項６１】前記弗素化ポリウレタンエラストマーは弗素化熱硬化性ポリウレタンエラストマーである請求項６０に記載の弗素化ポリウレタンエラストマー。
【請求項６２】前記弗素化ポリウレタンエラストマーは弗素化熱可塑性ポリウレタンエラストマーである請求項６０に記載の弗素化ポリウレタンエラストマー。
【請求項６３】前記イソシアネートセグメントは、ヘキサメチレンジイソシアネート（ＨＤＩ）、イソフェロンジイソシアネート（ＩＰＤＩ）、４，４’−メチレンジフェニルイソシアネート（ＭＤＩ）、高分子ＭＤＩ（イソネート）、トルエンジイソシアネート、飽和ＭＤＩ（ＨＭＤＩ）、高分子ＨＤＩ（Ｎ−１００およびＮ−３２００）、トリメチルヘキサンジイソシアネートおよびそれらの混合セグメントから成る群から選択される請求項６０に記載の弗素化ポリウレタンエラストマー。
【請求項６４】低分子量ポリオールおよびポリアミンから成る群から選択された架橋剤または連鎖延長剤をさらに含む請求項６０に記載の弗素化ポリウレタンエラストマー。
【請求項６５】前記架橋剤は、トリメチロールプロパン、ペンタエリトリトール、ＩＳＯＮＯＬ９３、トリメチロールエタン、トリエタノールアミン、ジェファミン（Ｊｅｆｆａｍｉｎｅ）、１，４−ブタンジアミン、キシレンジアミン、ジエチレントリアミン、メチレンジアニリンおよびジエタノールアミンから成る群から選択される請求項６４に記載の弗素化ポリウレタンエラストマー。
【請求項６６】前記連鎖延長剤は、１，４−ブタンジオール、１，３−プロパンジオールおよびベンゼンジメタノールから成る群から選択される請求項６４に記載の弗素化ポリウレタンエラストマー。
【請求項６７】前記弗素化ポリエーテルセグメントは、３，３−（２，２，２−トリフルオロエトキシメチル）オキセタン、３，３−（２，２，３，３，４，４，４−ヘプタフルオロブトキシメチル）オキセタン、３．３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタンおよび３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンから成る群から選択された少なくとも一種の二置換ＦＯＸモノマーから製造される請求項６０に記載の弗素化ポリウレタンエラストマー。
【請求項６８】前記二置換ＦＯＸモノマーは、３，３−（２，２，２−トリフルオロエトキシメチル）オキセタン、３，３−（２，２，３，３，４，４，４−ヘプタフルオロブトキシメチル）オキセタン、３，３−（３，３，４，４，５，５，６，６，７，７，８，８，８−トリデカフルオロオクチルオキシメチル）オキセタンおよび３−（２，２，２−トリフルオロエトキシメチル）−３−（２，２，３，３，４，４，４−ヘプタフルオロブトキシメチル）オキセタン成る群から選択される請求項６７に記載の弗素化ポリウレタンエラストマー。
【請求項６９】以下の一般式を有するモノマー単位の混合単位を含む弗素化ポリウレタンエラストマー。
【化１７】
2003524684.tif 000017
【化１８】
2003524684.tif 000018
【化１９】
2003524684.tif 000019
および
【化２０】
2003524684.tif 000020
（式中、ｎは独立して選択され、１〜３であり、Ｒはメチルおよびエチルから成る群から選択され、Ｒｆ１、Ｒｆ２およびＲｆ３は、炭素原子数１〜２０の直鎖および分岐過弗素化アルキル、ならびに炭素原子数約４〜２０のオキサ過弗素化ポリエーテルから成る群から独立して選択され、Ｒ１は二価ヒドロカルビル基であり、ｘは１〜２５０であり、ｙは１〜２５０であり、ｚは１〜２５０であり、ｗは１〜５０である。）
【請求項７０】前記弗素化ポリウレタンエラストマーは弗素化熱硬化性ポリウレタンエラストマーである請求項６９に記載の弗素化ポリウレタンエラストマー。
【請求項７１】前記弗素化ポリウレタンエラストマーは弗素化熱可塑性ポリウレタンエラストマーである請求項６９に記載の弗素化ポリウレタンエラストマー。
【請求項７２】前記イソシアネートセグメントは、ヘキサメチレンジイソシアネート（ＨＤＩ）、イソフェロンジイソシアネート（ＩＰＤＩ）、４，４−メチレンジフェニルイソシアネート（ＭＤＩ）、高分子ＭＤＩ（イソネート）、トルエンジイソシアネート、飽和ＭＤＩ（ＨＭＤＩ）、高分子ＨＤＩ（Ｎ−１００およびＮ−３２００）、トリメチルヘキサンジイソシアネートおよびそれらの混合セグメントから成る群から選択される請求項６９に記載の弗素化ポリウレタンエラストマー。
【請求項７３】低分子量ポリオールおよびポリアミンから成る群から選択された架橋剤または連鎖延長剤をさらに含む請求項６９に記載の弗素化ポリウレタンエラストマー。
【請求項７４】前記架橋剤は、トリメチロールプロパン、ペンタエリトリトール、ＩＳＯＮＯＬ９３、トリメチロールエタン、トリエタノールアミン、ジェファミン（Ｊｅｆｆａｍｉｎｅ）、１，４−ブタンジアミン、キシレンジアミン、ジエチレントリアミン、メチレンジアニリンおよびジエタノールアミンから成る群から選択される請求項７３に記載の弗素化ポリウレタンエラストマー。
【請求項７５】前記連鎖延長剤は、１，４−ブタンジオール、１，３−プロパンジオールおよびベンゼンジメタノールから成る群から選択される請求項７３に記載の弗素化ポリウレタンエラストマー。
【請求項７６】前記二置換ＦＯＸモノマーは、３，３−（２，２，２−トリフルオロエトキシメチル）オキセタン、３，３−（２，２，３，３，４，４，４−ヘプタフルオロブトキシメチル）オキセタン、３．３−（２，２，３，３，４，４，５，５，６，６，７，７，８，８，８−ペンタデカフルオロオクチルオキシメチル）オキセタン、３，３−（３，３，４，４，５，５，６，６，７，７，８，８，８−トリデカフルオロオクチルオキシメチル）オキセタン、３，３−（３，３，４，４，５，５，６，６，７，７，８，８，９，９，１０，１０，１０−ヘプタデカフルオロデシルオキシメチル）オキセタン、３，３−（３，３，４，４，５，５，６，６，７，７，８，８，９，９，１０，１０，１１，１１，１２，１２，１２−ヘンエイコサフルオロドデシルオキシメチル）オキセタン、３−（２，２，２−トリフルオロエトキシメチル）−３−（２，２，３，３，４，４，４−ヘプタフルオロブトキシメチル）オキセタン、３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタンおよびそれらの混合物から成る群から選択される請求項７３に記載の弗素化ポリウレタンエラストマー。
【請求項７７】前記一置換ＦＯＸモノマーは、３−（２，２，２−トリフルオロエトキシメチル）−３−メチルオキセタン、３−（２，２，３，３，４，４，４−ヘプタフルオロブトキシメチル）−３−メチルオキセタン、３−（２，２，３，３，４，４，５，５，６，６，７，７，８，８，８−ペンタデカフルオロオクチルオキシメチル）−３−メチルオキセタン、３−（３，３，４，４，５，５，６，６，７，７，８，８，８−トリデカフルオロオクチルオキシメチル）−３−メチルオキセタン、３−（３，３，４，４，５，５，６，６，７，７，８，８，９，９，１０，１０，１０−ヘプタデカフルオロデシルオキシメチル）−３−メチルオキセタン、３−（３，３，４，４，５，５，６，６，７，７，８，８，９，９，１０，１０，１１，１１，１２，１２，１２−ヘンエイコサフルオロドデシルオキシメチル）−３−メチルオキセタンおよびそれらの混合物から成る群から選択される請求項６９に記載の弗素化ポリウレタンエラストマー。
【請求項７８】前記二置換ＦＯＸモノマーは、３，３−（２，２，２−トリフルオロエトキシメチル）オキセタン、３，３−（２，２，３，３，４，４，４−ヘプタフルオロブトキシメチル）オキセタン、３，３−（３，３，４，４，５，５，６，６，７，７，８，８，８−トリデカフルオロオクチルオキシメチル）オキセタンおよび３−（２，２，２−トリフルオロエトキシメチル）−３−（２，２，３，３，４，４，４−ヘプタフルオロブトキシメチル）オキセタンから成る群から選択される請求項７６に記載の弗素化ポリウレタンエラストマー。
【請求項７９】前記一置換ＦＯＸモノマーは、３−（２，２，３，３，４，４，４−ヘプタフルオロブトキシメチル）−３−メチルオキセタン、３−（２，２，２−トリフルオロエトキシメチル）−３−メチルオキセタンおよび３−（２，２，２−トリフルオロエトキシメチル）−３−メチルオキセタンから成る群から選択される請求項７７に記載の弗素化ポリウレタンエラストマー。
【請求項８０】以下の一般式を有する二置換弗素化オキセタンモノマー。
【化２１】
2003524684.tif 000021
（式中、各ｎは独立して選択され、１〜３であり、Ｒｆ１およびＲｆ２は、異なることを条件として、炭素数１〜２０の直鎖過弗素化アルキル、炭素数１〜２０の直鎖過弗素化イソアルキル、炭素数１〜２０の分岐鎖過弗素化アルキル、炭素数１〜２０の分岐鎖過弗素化イソアルキルおよび炭素数４〜約６０のオキサ過弗素化ポリエーテルから成る群から独立して選択される。）
【請求項８１】Ｒｆ１およびＲｆ２は両方とも直鎖過弗素化アルキルである請求項８０に記載の二置換弗素化オキセタンモノマー。
【請求項８２】前記二置換弗素化オキセタンモノマーは、３−（２，２，２−トリフルオロエトキシメチル）−３−（２，２，３，３，４，４，４−ヘプタフルオロブトキシメチル）オキセタン、３−（２，２，２−トリフルオロエトキシメチル）−３−（３，３，４，４，５，５，６，６，７，７，８，８，８−トリフルオロオクチルオキシメチル）オキセタン、３−（２，２，３，３，４，４，４−ヘプタフルオロブトキシメチル）−３−（２，２，３，３，４，４，５，５，６，６，７，７，８，８，８−ペンタデカフルオロオクチルオキシメチル）オキセタン、３−（２，２，２−トリフルオロエトキシメチル）−３−（３，３，４，４，５，５，６，６，７，７，８，８，９，９，１０，１０，１０−ヘプタデカフルオロデシルオキシメチル）オキセタンおよび３−（２，２，３，３，４，４，４−ヘプタフルオロブトキシメチル）−３−（３，３，４，４，５，５，６，６，７，７，８，８，９，９，１０，１０，１１，１１，１２，１２，１２−ヘンエイコサフルオロデデシルオキシメチル）オキセタンから成る群から選択される請求項８１に記載の二置換弗素化オキセタンモノマー。
【発明の詳細な説明】
【０００１】
発明の分野
本発明は、一般に、ビス置換オキセタンモノマーを基剤としたアモルファスポリエーテルグリコールに関する。一層特に、本発明は、ヒドロキシ末端プレポリマー組成物、並びにそれらから誘導されたポリマー、該プレポリマーの前駆体としてのビス置換ペンダントフッ素化アルコキシメチレン基を有するオキセタンモノマー（ペンダントフッ素化アルコキシメチレン基でビス置換されているオキセタンモノマー）、該前駆体モノマーを製造する方法および該プレポリマーを重合してフッ素化エラストマーを形成する方法に関する。ヒドロキシ末端プレポリマーはポリエーテル主鎖を有し、そしてとりわけエラストマー、熱硬化プラスチックおよび被膜の製造のために有用である。これらの組成物は、疎水性、非常に低い表面エネルギー、低いガラス転移温度、低い誘電率、高い耐摩耗性および引裂き強度、低い摩擦係数、高い付着性、および低い屈折率を示す。
【０００２】
発明の背景
フッ素化ポリマーは、疎水性で疎油性の被膜として広範な用途を有する。これらの物質は、優秀な環境安定性、高い疎水性、低い表面エネルギーおよび低い摩擦係数を示し、そしてくっつかないフライパンから光ファイバークラッドにわたる多数の用途において用いられる。しかしながら、たいていのフルオロポリマーは、それらの高い剛性に因り、加工するのが困難であり、施用するのが困難であり並びに可撓性基体に対する被膜として不適当であるプラスチックである。広範に用いられるフッ素化物質の一つの例は、ポリテトラフルオロエチレンであるＴＥＦＬＯＮＴＭである。ＴＥＦＬＯＮＴＭは、焼結されそしてその最終形状に機械加工されねばならない硬質固体である点で、加工するのが困難である。被膜としてのＴＥＦＬＯＮＴＭの商業的施用は、基体に対するその不良な付着性および連続薄膜を形成するその能力の欠如により複雑化される。ＴＥＦＬＯＮＴＭは不溶性であるので、ＴＥＦＬＯＮＴＭ薄膜の施用は、被覆される表面上に粉末化ＴＥＦＬＯＮＴＭの薄い膜を広げることを伴い、そしてその後にこの粉末化ＴＥＦＬＯＮＴＭは適所にて焼結されて、不完全薄膜または多数の気孔を有する薄膜のいずれかをもたらす。ＴＥＦＬＯＮＴＭは硬質の非可撓性プラスチックであるので、更なる制限は、基体表面が硬質でなければならないことであり、さもなければＴＥＦＬＯＮＴＭは亀裂が入るかまたは剥げるかのいずれかになる。
【０００３】
Ｖｉｔｏｎのような、限られた数の商業用フルオロポリマーが、ゴム状弾性を有する。しかしながら、これらの物質は、比較的高い表面エネルギー（ＴＥＦＬＯＮＴＭに比べて）、不良な耐摩耗性および引裂き強度を有し、またそれらのガラス転移温度は、低温環境におけるそれらの使用を有意的に制限するのに依然として十分に高い（Ｖｉｙｏｎについては０℃より大）。
【０００４】
従って、フッ素化プラスチック（ＴＥＦＬＯＮＴＭのような）と少なくとも等価の疎水性、表面エネルギーおよび摩擦係数を有するフルオロエラストマーに対するニーズがある。更に、かかるフルオロエラストマーは、高い付着性、高い耐摩耗性および引裂き強度、低い屈折率、並びにいかなる予知し得る低温環境での使用についても適合するように低いガラス転移温度を有さねばならない。加えて、高収率にて容易に生成され並びに用いるのが容易であるフルオロエラストマーに対するニーズがある。
【０００５】
剥離性（すなわち、非粘着性）で高減摩性の被膜の開発における最も重要な基準は、被膜の自由表面エネルギーの最小化である。自由表面エネルギーは、被膜の湿潤性の尺度であり、そしてその物質の疎水性および付着特性のような或る臨界性質を定める。たいていのポリマー表面について、表面エネルギーは、濡れの臨界表面張力ａＣにより表され得る。たとえば、ＴＥＦＬＯＮＴＭの表面エネルギー（ａＣにより表される場合）は１８．５ｅｒｇ／ｃｍ２であり、一方ポリエチレンのそれは３１ｅｒｇ／ｃｍ２である。従って、ＴＥＦＬＯＮＴＭ由来の被膜は、ポリエチレン由来のものよりも疎水性かつ非粘着性である。ＴＥＦＬＯＮＴＭより低いかまたは匹敵し得る表面エネルギーを有する一方、同時に優れた付着特性を示す被膜を開発するために、かなりの量の研究が被膜業界によりなされてきた。
【０００６】
望ましい低表面エネルギーを有する被膜を作るために、被膜の表面は−ＣＦ３基により支配（−ＣＦ３基が優勢的に存在）されねばならない、ということを文献は教示する。−ＣＦ２−Ｈおよび−ＣＦＨ２のような基は、物質の表面エネルギーを増加させる。末端基（すなわち、表面上に存在する基）中のフッ素原子の数の重要性が、Ｚｉｓｍａｎ等，Ｊ． Ｐｈｙｓ． Ｃｈｅｍ．，５７：６２２（１９５３）；Ｚｉｓｍａｎ等，Ｊ． Ｃｏｌｌｏｉｄ Ｓｃｉ．，５８：２３６（１９５４）；およびＰｉｔｔｍａｎ等，Ｊ． Ｐｏｌｙｍｅｒ Ｓｃｉ．，６：１７２９（１９６８） により実証された。末端−ＣＦ３基を有する物質は６ｅｒｇ／ｃｍ２くらいの表面エネルギーを示し、一方末端−ＣＦ２Ｈ基を有する同様な物質は１５ｅｒｇ／ｃｍ２くらいの値、すなわち末端−ＣＦ３基を有する物質についての値の２倍より多い値を示す、ということが認められた。ＴＥＦＬＯＮＴＭは、フッ素部をポリマー主鎖上に組み込んでおりそしてペンダント−ＣＦ３基を含有しない。従って、ＴＥＦＬＯＮＴＭは、末端過フッ素化アルキル側鎖を有するポリマーと同じくらい低い表面エネルギーを示さない。
【０００７】
エラストマーの生成における決定的要件は、架橋がほとんどまたは全く起こらずかつポリマー配座が結晶化の結果としてポリマーの圧縮がほとんどまたは全くないようなものであるところの、複数の大きい帯域すなわち「軟質セグメント」をエラストマーが有することである。これらの軟質帯域の間には、ポリマーの有意的水素結合、架橋および圧縮があり得るところの「硬質ブロック」がある。ポリマーにそのゴム状弾性を与えるのは、この交互の軟質ブロックおよび硬質ブロックである。軟質セグメントが長ければ長いほど、エラストマーは一層弾性になる。
【０００８】
Ｆａｌｋ等（米国特許第５，０９７，０４８号）は、ビス−ハロアルキルオキセタンからの、ペルフルオロ末端アルキル基側鎖を有するビス置換オキセタンモノマーの合成、それらから誘導されたペルフルオロ末端アルキル基側鎖を有するグリコール（関連のチオールおよびアミンで結合されたグリコールおよびダイマージオールを含めて）を開示する。フッ素化側鎖のほとんどは、チオ、アミンまたはスルホンアミド結合によりグリコール単位に結合されている。少数の例のみが、ペルフルオロ末端アルコキシメチレン側鎖を有するグリコールを記載する。しかしながら、かかるグリコールは結晶質物質である。
【０００９】
Ｆａｌｋ等（ＥＰ ０３ ４８ ３５０）は、彼等の方法が（１）おおよそ６４％のビス置換ペルフルオロ末端アルキルネオペンチルグリコールと（２）おおよそ３６％のペンダントクロロメチル基を有するモノ置換ペルフルオロ末端アルキルネオペンチルグリコール生成物との混合物で構成されたペルフルオロ末端アルコキシメチレンネオペンチルグリコールを生じることを報告する。明らかに、モノ置換生成物は、ビス−クロロアルキルオキセタン出発物質における第２クロライドの不完全置換からもたらされる。従って、上記に記載されたＺｉｓｍａｎおよびＰｉｔｔｍａｎの研究から気づかれるように、側鎖としての−ＣＨ２Ｃｌの存在は、これらのポリマーから作られる被膜の表面エネルギーを有意的に増加し、それにより被膜の疎水性および疎油性を減じる。
【００１０】
Ｆａｌｋ等（米国特許第５，０４５，６２４号）は、チオ結合を持ったフッ素化側鎖を有するダイマーの製造を教示するが、しかしフッ素化エーテル側鎖を有するダイマーの製造を教示しない。これは、チオ結合を有するダイマーを製造するためのＦａｌｋ等により用いられる合成経路がエーテル結合を有するダイマーの合成のために用いられ得ない故である。換言すれば、Ｆａｌｋ等は、フッ素化エーテル側鎖を有する長鎖ポリエーテルの製造を教示しない。
【００１１】
Ｆａｌｋ等（米国特許第４，８９８，９８１号）は、様々な発泡体および被膜中に彼等のビス置換グリコールを組み込んで所望の疎水性および疎油性を付与することを教示する。プラスチックがＦａｌｋのグリコールとジイソシアネートとの反応により形成され得るけれども、長鎖軟質セグメントがないのでエラストマーは形成され得ない、ということを古典的ポリウレタン化学は示す。そのような軟質セグメントは、エラストマーの形成のために必要とされる。Ｆａｌｋ等の化合物は１個または２個のモノマー単位の長さにすぎないので、それらはポリウレタンエラストマーの形成について軟質セグメントとして機能するには明らかに短かすぎる。Ｆａｌｋ等において、フッ素化グリコールおよびイソシアネートセグメントは交互になっており、しかもフッ素化グリコールセグメントはイソシアネートセグメントとほぼ同じサイズである。かかるポリマー構造はエラストマーを生じない、ということが当業者に周知である。
【００１２】
Ｆａｌｋ等の参考文献のいずれも、ビス−ペルフルオロ末端アルコキシメチレンオキセタンから作られたホモプレポリマーもしくはコプレポリマーもまたはそれらからもしくは対応するグリコールから誘導されたポリウレタンも教示しないまたは示さない。彼等のポリウレタンはすべて、チオール結合モノマーおよびダイマーから直接的に作られ、プレポリマー中間体を経ない。Ｆａｌｋ等（米国特許第５，０４５，６２４号）において与えられた例において、特にペルフルオロ末端側鎖が大きい場合およびダイマーのすべてについて、すべてのものがチオール結合を有し、すなわち、エーテル側鎖は全く示されていない。Ｆａｌｋ等（米国特許第４，８９８，９８１号）により開示されたポリウレタンは、ペルフルオロ末端アルキルチオネオペンチルグリコールから作られる。一方、Ｆａｌｋ等（米国特許第５，０９７，０４８号）は、例１２において、ビス置換ペルフルオロアルキルチオオキセタンから製造されたポリエーテルプレポリマーを示す。得られたプレポリマーは、白色ロウ質固体であり、明らかにエラストマーでない。ロウ質固体の末端基、多分散性、当量、等の特質についての特性決定は与えられなかった。かかる特性決定がない場合、Ｆａｌｋ等の物質がイソシアネートと更に反応されてポリウレタンポリマーを生成し得るかどうか分からない。いかなるプレポリマーからのポリマーの製造の例も、与えられていない。
【００１３】
Ｖａｋｈｌａｍｏｖａ（Ｃｈｅｍ． Ａｂｓｔ． ８９：１１０４４０ｐ）は、−ＣＨ２Ｏ−ＣＨ２−ＣＦ２−ＣＦ２−Ｈ基を有するオキセタンの番号３の炭素において置換されたオキセタン化合物の合成を教示する。この置換基の末端アルキル部は、かくして、末端すなわちオメガ炭素が水素原子を担持する−ＣＦ２ＣＦ２−Ｈである。上記に論じられたように、ＺｉｓｍａｎおよびＰｉｔｔｍａｎの研究は、水素の存在がこれらのモノマーから誘導されるポリマーの表面エネルギーを有意的に増加することを示す。Ｆａｌｋ等（米国特許第５，０９７，０４８号）はまた、「末端にて分岐されているかまたはオメガ水素原子を含有するフルオロアルキル化合物は、有能な撥油性を示さない」と述べることにより、表面エネルギーが末端炭素における水素原子と共に増加することを認識している。更に、Ｖａｋｈｌａｍｏｖａは、ビス置換モノマーに焦点を合わせており、何故なら彼は該モノマーを加水分解しそして次いで生じたモノマーグリコールを重合するからである。
【００１４】
Ｆａｌｋ等のビス置換オキセタンおよびその他の提案者のビス置換オキセタンの重合から形成されたポリマーの特性は、生じた生成物が結晶質固体であるということである。それらのビス側鎖は、高度に秩序状かつ対称的である。従って、それらは、効率的に集まって結晶質構造を形成する。たとえば、３，３−ビス−（クロロメチル）オキセタンから製造されたプレポリマーは、２２０℃付近にて溶融する結晶質固体である。このことはこれらのポリマーの商業的使用に有意的に影響を及ぼし、何故なら更なる重合または施用のためにＦａｌｋ等のポリマーを溶解または溶融するために、混合および高められた温度のいずれかまたは両方が必要とされるからである。
【００１５】
このように、今日まで、ビス置換過フッ素化アルコキシメチレンオキセタンの重合は、有用な物質をもたらさなかった。ビス置換ペルフルオロアルキルチオールオキセタンから誘導されたポリマーは、ロウ質固体であり、そして商業的に有用なエラストマーおよび被膜の製造において軟質セグメントとして機能しない。更に、ビス置換オキセタンモノマーの単独重合する能力は、重合が起こる保証はなくて３−炭素における側鎖の特質に依存するように認められ、しかして重合の困難性は明らかに側鎖による立体障害に因る。従って、ビス置換モノマーの重合および重合生成物は、予測可能でなくかつ一貫性がない。
【００１６】
すべてＭａｌｉｋ等に発せられた米国特許第５，６５４，４５０号、第５，６６８，２５１号、第５，６５０，４８３号、第５，６６８，２５０号および第５，７０３，１９４号は、フッ素化エラストマーおよびその生成方策を開示し、しかして該方策は、容易でかつ安価であるプレモノマー生成法から始めて非対称モノハロアルキルメチルオキセタンプレモノマーを生成させ、そして更なる反応で１個のフッ素化側鎖を有するオキセタンモノマーを生成させ、しかしてこのモノ置換フッ素化モノマーは、疎水性、低い表面エネルギー、非常に低いガラス転移温度、低い誘電率、高い耐摩耗性および引裂き強度、高い付着性、および低い屈折率を有するフッ素化エラストマーおよび熱硬化プラスチック、樹脂および被膜を生成させる更なる反応のための、本質的に非架橋軟質セグメントの二官能性線状非対称プレポリマーを生成するべき単独重合および共重合が可能である。
【００１７】
米国特許第５，６５４，４５０号、第５，６６８，２５１号、第５，６５０，４８３号、第５，６６８，２５０号および第５，７０３，１９４号の貢献により、非常に有用なフッ素化エラストマーおよびそれらの製造方法がもたらされた。しかしながら、ビス置換フッ素化オキセタンモノマーが単独重合および共重合されて本質的に非架橋の二官能性線状非対称プレポリマーを生成し得、そして次いで更に反応されて有用な性質を有するフッ素化エラストマーおよび熱硬化プラスチック、樹脂および被膜を生成し得る（この分野において研究者が大いなる努力にもかかわらず未だ達成していない目標）ならば有利である。本発明は、このおよび他の目標を達成する。
【００１８】
発明の要約
本発明以前には、フルオロエラストマーの合成におけるビス置換フッ素化オキセタンモノマー（すなわち、ビス置換ＦＯＸモノマー）の使用は、これらの対称モノマーから形成されたポリマーの高結晶質特質に因り制限されていた。しかしながら、この問題は、ビス置換フッ素化オキセタンモノマーをモノ置換フッ素化オキセタンモノマーおよび／または非フッ素化オキセタンモノマー（テトラヒドロフラン（「ＴＨＦ」）のような）と共重合してアモルファスポリエーテルグリコールを生成させることにより克服され得る、ということが見出された。かかるグリコールはポリマーマトリックス中に組み込まれてエラストマーを生成し得、そして次いで様々な用途のために用いられ得、しかして該用途は、たとえば、落書き防止用塗料、壁紙用塗料、自動車用塗料、船体用汚れ剥離塗料、花火製造用途、等を包含する。原料のコストを下げることに加えて、本発明は、表面において比較的多量のフッ素を有する物質を提供し、それによりポリ（ＦＯＸ）被膜の性能特性を増大する。
【００１９】
かくして、一つの観点において、本発明は、末端過フッ素化アルキル基を持った非対称アルコキシメチレン側鎖を有するヒドロキシ末端ポリエーテルプレポリマーを提供する。一つの具体的態様において、プレポリマーは、次の一般式
【００２０】
【化２２】
2003524684.tif 000022
【００２１】
を有するモノマー単位を含む。上記の式において、各ｎは、独立的に選択されそして１ないし３であり；Ｒｆ１およびＲｆ２は、独立的に、線状過フッ素化アルキル、線状過フッ素化イソアルキル、分岐鎖状過フッ素化アルキル、分岐状過フッ素化イソアルキル（過フッ素化アルキルおよびイソアルキルは１から約２０個の炭素原子を有する）および４から約６０個の炭素原子を有するオキサ過フッ素化ポリエーテルから成る群から選択され；そしてｘは、１ないし約２５０一層好ましくは２ないし約１００である。Ｒｆ１およびＲｆ２は、それらが異なりそしてプレポリマー鎖に沿って多かれ少なかれランダムの配置を有するように選択される、ということが留意される。
【００２２】
別の具体的態様において、プレポリマーは、次の一般式
【００２３】
【化２３】
2003524684.tif 000023
【００２４】
を有するモノマー単位の混合物を含む。上記の式において、各ｎは、独立的に選択されそして１ないし３であり；Ｒは、メチルおよびエチルから成る群から選択され；Ｒｆ１、Ｒｆ２およびＲｆ３は、独立的に、線状フッ素化アルキル、線状フッ素化イソアルキル、分岐鎖状フッ素化アルキル、分岐状フッ素化イソアルキル（フッ素化アルキルおよびイソアルキルは１から２０個の炭素原子を有する）および４から約６０個の炭素原子を有するオキサ過フッ素化ポリエーテルから成る群から選択され；ｘは、約１ないし約２５０一層好ましくは２ないし約１００であり；そしてｙは、約１ないし約２５０一層好ましくは２ないし約１００である。典型的には、ジ対モノ置換モノマーの比率すなわちｘ対ｙの比率は約９５：５から約５：９５一層好ましくは約７０：３０更に一層好ましくは約５０：５０であると共に、約１ないし約２５０一層好ましくは約５ないし約１００のＤＰ（重合度）を有する。
【００２５】
別の観点において、本発明は、末端過フッ素化アルキル基を持ったアルコキシメチレン側鎖およびＦＯＸモノマーセグメントとテトラヒドロフラン（ＴＨＦ）セグメントで構成された主鎖を有するヒドロキシ末端ポリエーテルコプレポリマーを提供する。一つの具体的態様において、ＦＯＸ／ＴＨＦコプレポリマーは、次の一般式
【００２６】
【化２４】
2003524684.tif 000024
【００２７】
を有するモノマー単位の混合物を含む。上記の式において、ｎは、独立的に選択されそして１ないし３であり；Ｒｆ１およびＲｆ２は、独立的に、１〜２０個の炭素を有する線状過フッ素化アルキル基、１〜２０個の炭素を有する分岐状過フッ素化アルキル基および約４〜６０個の炭素を有するオキサ過フッ素化ポリエーテルから成る群から選択され；ｘは、約１ないし約２５０一層好ましくは２ないし約１００であり；そしてｚは、約１ないし約２５０一層好ましくは１ないし１００である。典型的には、ジ対モノ置換モノマーの比率すなわちｘ対ｚの比率は約１：９９から約９９：１であると共に、約１ないし約２５０一層好ましくは約５ないし約１００のＤＰを有する。更に、典型的には、ＦＯＸ／ＴＨＦコプレポリマーの分子量（Ｍｎ）は約２，０００から約５０，０００一層好ましくは約２，０００から約１５，０００の範囲にあり、そしてＴｇは−２０℃未満である。
【００２８】
別の具体的態様において、本発明のＦＯＸ／ＴＨＦコプレポリマーは、次の一般式
【００２９】
【化２５】
2003524684.tif 000025
【００３０】
を有するモノマー単位の混合物を含む。上記の式において、各ｎは、独立的に選択されそして１ないし３であり；Ｒは、メチルおよびエチルから成る群から選択され；Ｒｆ１、Ｒｆ２およびＲｆ３は、独立的に、１〜２０個の炭素を有する線状過フッ素化アルキル基、１〜２０個の炭素を有する分岐状過フッ素化アルキル基および約４〜６０個の炭素を有するオキサ過フッ素化ポリエーテルから成る群から選択され；ｘは、１ないし約２５０一層好ましくは２ないし約１００であり；ｙは、１ないし約２５０一層好ましくは２ないし約１００であり；そしてｚは、１ないし約２５０一層好ましくは１ないし約１００である。典型的には、かかるＦＯＸ／ＴＨＦコプレポリマーは、約１ないし約２５０のＤＰを有する。更に、典型的には、ＦＯＸ／ＴＨＦコプレポリマーの分子量（Ｍｎ）は約２，０００から約５０，０００一層好ましくは約２，０００から約１５，０００の範囲にあり、そしてＴｇは−２０℃未満である。
【００３１】
前記のプレポリマーおよびコプレポリマーは、とりわけ、塗料組成物、樹脂、潤滑剤および油中の成分として用いられ得、しかしてかかる塗料、樹脂、潤滑剤および油に、疎水性、低い表面エネルギー、低い摩擦係数、非常に低いガラス転移温度、低い誘電率、高い耐摩耗性および引裂き強度、高い付着性、および低い屈折率を付与する。
【００３２】
別の観点において、本発明は、フッ素化アルコキシメチレン側鎖を有しそして良好な疎水性、低い表面エネルギー、非常に低いガラス転移温度、低い誘電率、高い耐摩耗性および引裂き強度、高い付着性、および低い屈折率を有するフッ素化エラストマーおよび熱硬化プラスチックを提供する。一つの具体的態様において、本発明のフッ素含有熱可塑性ポリウレタンエラストマーは、次の一般式
【００３３】
【化２６】
2003524684.tif 000026
【００３４】
を有するモノマー単位の混合物を含む。
【００３５】
上記の式において、ｎは、独立的に選択されそして１ないし３であり；Ｒｆ１およびＲｆ２は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；そしてｗは、１ないし約５０一層好ましくは１ないし約５である。Ｒｆ１およびＲｆ２はそれらが異なるように選択される、ということが留意される。適当な二価ヒドロカルビル基の例は、次の構造
【００３６】
【化２７】
2003524684.tif 000027
【００３７】
を包含するが、しかしそれらに限定されない。
【００３８】
別の具体的態様において、本発明のフッ素含有熱可塑性ポリウレタンエラストマーは、次の一般式
【００３９】
【化２８】
2003524684.tif 000028
【００４０】
を有するモノマー単位の混合物を含む。上記の式において、ｎは、独立的に選択されそして１ないし３であり；Ｒは、メチルおよびエチルから成る群から選択され；Ｒｆ１、Ｒｆ２およびＲｆ３は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；ｙは、１ないし約２５０一層好ましくは２ないし約１００であり；そしてｗは、１ないし約５０一層好ましくは１ないし約５である。
【００４１】
本発明のフッ素化エラストマーおよびプラスチックは、汚れ・氷剥離被膜、抗力低減被膜、防湿被膜；カテーテル；関節、心臓および弁のような人工補装部品；コンタクトレンズ；眼球内レンズ；薄膜、ペイント；接着剤；非移行性化粧品；撥水性被膜；耐油／耐汚染性被膜；焼夷弾用バインダー；潤滑剤；等として有用である。
【００４２】
加えて、本発明は、モノマー、プレポリマーおよびポリマー組成物と関係した合成方法、並びにモノマー、プレポリマーおよび最終ポリマーの、直接的および数多くの組成物の成分としての両方にての使用を提供する。
【００４３】
本発明およびその好ましい具体的態様の他の特徴、目的および利点は、以下の詳細な記載から明らかになる。
【００４４】
定義
ここにおいて用いられる場合の「非プロトン性溶媒」は、プロトンを供与しない溶媒を指す。
【００４５】
ここにおいて用いられる場合の「ＢｒＭＭＯ」は、３−ブロモメチル−３−メチルオキセタンを指す。
【００４６】
ここにおいて用いられる場合の「接触角」は、液体の表面と該液体と接触している物の表面との間の鈍角すなわち内角を指す。高い接触角は、高い疎水性に対応する。
【００４７】
ここにおいて用いられる場合の「ＦＯＸ共重合」は、ＦＯＸコプレポリマーを生成するべき、ＦＯＸモノマーと異なるＦＯＸモノマーまたは非フッ素化モノマーのいずれかとの反応を指す。
【００４８】
ここにおいて用いられる場合の「ＤＳＣ」は、化合物のガラス転移温度を決定するために用いられる装置である示差走査熱量計についての英語の頭字語である。
【００４９】
ここにおいて用いられる場合の「エラストマー」は、低応力下でその原長の少なくとも２倍に延ばされ得そして該応力の即時解放でその近似的原長に勢いよく戻るところの、ゴムのようなポリマー物質を指す。
【００５０】
ここにおいて用いられる場合の「ＦＯＸ」は、フッ素化オキセタンについての英語の頭字語である。本発明の開示において用いられる場合、用語「ＦＯＸ」は、通常、数字により先行される。たとえば、３−ＦＯＸ、７−ＦＯＸ、等。この数字表示は、ＦＯＸモノマーの３−炭素における単一フッ素化側鎖におけるフッ素部の数を指摘する。
【００５１】
ここにおいて用いられる場合の「ＧＬＣ」は、気液クロマトグラフィーについての英語の頭字語である。出発物質の純度および転化パーセントを決定するために分離技法として用いられる装置および方法。
【００５２】
ここにおいて用いられる場合の「ＧＰＣ」は、ゲル透過クロマトグラフィーについての英語の頭字語である。分子量を決定するために用いられる装置および方法。
【００５３】
ここにおいて用いられる場合の「ＨＭＭＯ」は、アリールスルホネートオキセタンプレモノマーの生成の際の中間体である３−ヒドロキシメチル−３−メチルオキセタンについての英語の頭字語である。
【００５４】
ここにおいて用いられる場合の「ＦＯＸ単独重合」は、ＦＯＸホモプレポリマーを生成するべき、ＦＯＸモノマーとそれ自体との反応を指す。
【００５５】
ここにおいて用いられる場合の「疎水性」は、物質が水に対する親和性を欠くまたは水をはじくもしくは水を吸収しない程度を指す。
【００５６】
ここにおいて用いられる場合の「ルイス酸」は、塩基から電子対を受容し得る物質を指す。たとえば、ＡｌＣｌ３およびＢＦ３は、ルイス酸である。
【００５７】
ここにおいて用いられる場合の「モノ置換オキセタン」は、広範囲には、非ビス置換オキセタン化合物を指す。一層特定的には、それは、オキセタン環の３−炭素が１個のフッ素化側鎖のみで置換されそして他方の３−炭素側基は非フッ素化部たとえばメチルまたはエチル基であるところの本発明のＦＯＸモノマーおよびプレモノマー（たとえば、３−ハロメチル−３−メチルオキセタン）を指す。
【００５８】
ここにおいて用いられる場合の「ビス置換オキセタン」は、広範囲には、非モノ置換オキセタン化合物を指す。一層特定的には、それは、オキセタン環の３−炭素が２個のフッ素化側鎖で置換されているところの本発明のＦＯＸモノマーおよびプレモノマー（たとえば、３，３−ビス−ハロメチルオキセタン）を指す。２個のフッ素化側鎖が同じまたは異なり得ることに留意することが重要である。
【００５９】
ここにおいて用いられる場合の「ＦＯＸモノマー」は、モノ置換もしくはビス置換フッ素化オキセタンまたはＦＯＸを指す。
【００６０】
ここにおいて用いられる場合の「相間移動触媒」は、二相不均質反応混合物中で反応を遂行または媒介する触媒を指す。
【００６１】
ここにおいて用いられる場合の「ＦＯＸプレモノマー」は、フッ素化アルコキシドとの反応で本発明のＦＯＸモノマーを生じるところの、３−ハロアルカン−３−メチルオキセタン化合物または３，３−ビス−ハロアルカンオキセタン化合物を指す。
【００６２】
ここにおいて用いられる場合の「ＦＯＸプレポリマー」は、ポリイソシアネートとの反応でポリウレタンエラストマーを生じるところの、約１から約２５０個のＦＯＸまたはＦＯＸ／ＴＨＦモノマー単位を含むヒドロキシ末端ポリエーテルオリゴマーを指す。
【００６３】
ここにおいて用いられる場合の「テトラヒドロフラン」は、商業的に入手できる５員環状エーテルを指し、しかしてＴＨＦと略記される。
【００６４】
ここにおいて用いられる場合の「ＴＭＥ」は、ＢｒＭＭＯプレモノマー合成用の出発物質である１，１，１−トリス（ヒドロキシメチル）エタンについての英語の頭字語である。
【００６５】
特定の具体的態様の記載
Ａ．  一般的概観
本発明は、フッ素化アルコキシメチレン側鎖を有するモノおよびビス置換オキセタンモノマー、これらのモノマーおよびテトラヒドロフラン（ＴＨＦ）から誘導されたヒドロキシ末端プレポリマー、およびこれらのプレポリマーから生成されたポリマー、並びに各々と関係した合成方法、およびモノマー、プレポリマーおよび最終ポリマーの、直接的におよび数多くの組成物の成分としての両方にての使用に向けられる。
【００６６】
かかるモノマー、ポリエーテルヒドロキシ末端プレポリマーおよびそれらの生じる組成物は、とりわけ疎水性、低い表面エネルギー、低いガラス転移温度、低い誘電率、高い耐摩耗性および引裂き強度、低い摩擦係数、高い付着性、および低い屈折率を含めて、広く様々な有用な性質を示すところのポリウレタンエラストマー、熱硬化プラスチックおよび被膜の製造のために特に有用である。一層特に、ポリマー中へのフッ素の組込みが生じるポリマーの性質を変え得る様式の例は、下記に記載される。
【００６７】
１．  熱安定性が増大され、それによりポリマーの上方使用温度は広げられそしてこれらの物質が分解なしにより高い温度にて加工されることを可能にし、そしてかくして他の炭化水素を基剤としたポリマーが用いられ得ない環境における使用に適合するようにする。
２．  表面エネルギーが減少され、それによりポリマーの剥離特性を改善して、接着テープ用裏材料として、離型被膜として、船体用汚れ剥離被膜として、等の使用に適合するようにする。
３．  生じるポリマーの屈折率が低減され、それによりコンタクトレンズ、眼球内レンズ、光学器械用被膜、光ファイバー用クラッド、等のような光学用途用に有用であるようにする。
４．  摩擦係数が低減され、それにより被膜の減摩性を改善して、車両用密封材、風防ワイパー、セールボート、飛行機用抗力低減被膜、等のような用途において有用であるようにする。
５．  疎水性が増大され、それにより撥水性および防湿特性を改善してポリマーを、電子装置を封入するために並びに防湿性のフィルムおよび被膜、耐雨水浸蝕性被膜、防蝕被膜、等として有用であるようにする。
６．  疎油性が増大され、それによりポリマーを撥油性にそしてかくして衣料品およびカーペット用の耐汚染性被膜として有用であるようにする。
７．  燃焼性が低減され、それによりたとえばポリマーで被覆された衣料品について、難燃性を改善する。
８．  ポリマーの環境安定性が改善され、それによりポリマーを、紫外線および湿気に曝される場合により安定であるようにする。
【００６８】
上記の有益性の結果として、本発明のポリマーの主用途は、本発明のポリマーの付着性がＴＥＦＬＯＮＴＭより良好であり、表面エネルギーが比較的低く、施用が比較的容易であり、並びに施用薄膜が可撓性であると共に良好な耐摩耗性および引裂き強度を有し、それにより可撓性および硬質の両方の表面への施用を可能にすることの結果として、非粘着被膜用である。適当な用途の例は、特に低温における（−４０℃ないし−５０℃くらいの低ガラス転移温度に因り）防汚被膜、氷剥離被膜、可撓性光ファイバー用クラッド、開渠および送水路用の被膜またはライニング、表面被膜、落書き防止用被膜、自動車用トップコート組成物（たとえば、カーワックス）を包含するが、しかしそれらに限定されない。低い屈折率および良好な酸素透過性は、プレポリマーから生成されたエラストマーのあるものの光学的透明度と共同して、それらをコンタクトレンズおよび眼球内レンズ用に有用であるようにする。無論、エラストマーについての他の用途は当業者に周知であり、そして本発明のエラストマーの改善された性質は更に一層広範囲の用途を可能にする。
【００６９】
対称的または非対称的のいずれかに置換されたビス置換されたものは、約１０から約５００個の炭素一層好ましくは約２０から約２００個の炭素を有する非架橋の非対称ヒドロキシ末端線状オリゴマーとして特徴づけられるホモまたはコプレポリマーすなわちＦＯＸプレポリマーを生成させるために用いられる。これらのプレポリマーは、それらが後続の重合反応（たとえば、ジイソシアネートまたはポリイソシアネートとの反応）においてそれらの全体性を実質的に保持して生じるポリマーの軟質セグメントブロック（重合中に形成された硬質ブロックと組み合って良好なエラストマーを生成する）を与える点で、フッ素化エラストマーの生成にとって決定的である。本発明以前には、エラストマーの生成に必要とされる軟質セグメントを含有するプレポリマーを生成させるためのビス置換ＦＯＸモノマーとモノ置換ＦＯＸモノマーまたは他の環状エーテルのいずれかとの共重合は示されなかったけれども、本発明の方法は、ビス置換ＦＯＸモノマーをモノ置換ＦＯＸモノマーおよび他の環状エーテルの両方と容易に重合させる。本発明の方法の反応メカニズムは、モノおよびビス置換ＦＯＸモノマーおよび他の環状エーテル（たとえば、ＴＨＦ）からプレポリマーを高収率にて生成させる。
【００７０】
ビス置換／モノ置換ＦＯＸコモノマーでおよびＦＯＸ／ＴＨＦコモノマーで構成されたコプレポリマーはビス置換プレポリマーより少数のフッ素部を含有するけれども、それらは驚くことに、２個のフッ素化側鎖を有するプレポリマーから誘導されたポリマーと同様な表面エネルギーを有するポリマーを生成する。更に、本発明のＦＯＸ／ＴＨＦプレポリマーが本発明のＦＯＸプレポリマーより少ないフッ素を含有するとしても、ＦＯＸ／ＴＨＦプレポリマーから生成されたエラストマーは驚くことに、ＦＯＸプレポリマーから生成されたエラストマーに匹敵し得る表面および物理的性質を示す。
【００７１】
加えて、望ましくない副生成物の形成を実質的に排除する重合方法が見出された。プレポリマー中における非官能性または一官能性物質の存在は、不良な機械的および表面性質を有する被膜をもたらすことになる。従って、これらの被膜は、限られた商業的価値を有する。非官能性物質、主として環状テトラマーおよびトリマーが、開環重合中において鎖の「逆かみ合い（ｂａｃｋ−ｂｉｔｉｎｇ）」から形成される。他方では、一官能性物質が、ジエチルエーテルおよびフッ化物でのイオン停止のような対イオン停止に因り形成される。本発明の方法は、副生成物の生成の欠如の点で独特である。本発明の方法を用いると、環状テトラマーおよび一官能性プレポリマーの生成が実質的に排除される。
【００７２】
Ｂ．  モノマー
１．  モノおよびビス置換ＦＯＸモノマーの製造
本発明のモノおよびビス置換フッ素化アルキルオキシ−３−メチルオキセタンモノマーは、次の一般式
【００７３】
【化２９】
2003524684.tif 000029
【００７４】
を有する。上記の式において、ｎは、１ないし３であり、ｍは、１（モノ置換について）または２（ビス置換について）であり、Ｒは、メチルまたはエチルであり、そしてＲｆは、１から２０個の炭素を有する線状もしくは分岐鎖状フッ素化アルキルおよびイソアルキル、または４から約６０個の炭素を有するオキサ過フッ素化ポリエーテルである。
【００７５】
本発明のＦＯＸモノマーは、極性非プロトン性溶媒の存在下で、３−ヒドロキシメチル−３−メチルオキセタンのアリールスルホネート誘導体（アリールスルホネート−ＭＯ）、３，３−ヒドロキシメチルオキセタンのアリールスルホネート誘導体（アリールスルホネート−ＢＯ）、またはモノ置換３−ハロアルキル−３−メチルオキセタンもしくはビス置換３，３−（ハロアルキル）オキセタンと、フッ素化アルコキシドとの反応により得られる。
【００７６】
【化３０】
2003524684.tif 000030
【００７７】
上記の式において、Ｒｆは、１から２０個の炭素を有する線状もしくは分岐鎖状過フッ素化アルキルもしくはイソアルキル、または４から約６０個の炭素を有するオキサ過フッ素化ポリエーテルであり、そしてＸ＝Ｂｒ、Ｃｌ、Ｉまたはアリールスルホネートである。適当なＲｆ基の例は、−ＣＦ３、−Ｃ２Ｆ５、−Ｃ３Ｆ７および−Ｃ７Ｆ１５を包含するが、しかしそれらに限定されない。数字を持ったＦＯＸ表示は、側鎖の末端ペルフルオロアルキル基中のフッ素原子の数により決定される、ということが留意される。
【００７８】
ヒドロキシアルキルオキセタンのアリールスルホネート誘導体は、一般式
【００７９】
【化３１】
2003524684.tif 000031
【００８０】
を有する。上記の式において、ｍは、１（モノ置換について）または２（ビス置換について）であり、Ｒａは、Ｃ６からＣ１０の炭素を有する単環状アリールたとえばベンジル、トリル、キシリル、メシチル、または−ＣＨ３もしくは−ＣＦ３のようなアルキルである。好ましいスルホネートは、トルエンスルホネート、たとえば３−ヒドロキシメチル−３−メチルオキセタン（ＨＭＭＯ）または３，３−ヒドロキシメチルオキセタン（ＢＨＭＯ）のｐ−トルエンスルホネート誘導体である。
【００８１】
フッ素化アルコキシドは、ジメチルホルムアミドのような適当な溶媒中におけるフッ素化アルコールと水素化ナトリウムとの反応により得られる。すなわち、
Ｒｆ（ＣＨ２）ｎＯＨ ＋ ＮａＨ → Ｒｆ（ＣＨ２）ｎＯ−Ｎａ＋ ＋ Ｈ２
【００８２】
用いられ得るフッ素化アルコールは、一般式
Ｒｆ（ＣＨ２）ｎＯＨを有する。上記の式において、ｎは、１ないし３であり；そしてＲｆは、１から２０個の炭素を有する線状もしくは分岐鎖状フッ素化アルキルもしくはイソアルキル、または４から約６０個の炭素を有するオキサ過フッ素化ポリエーテルである。適当なフッ素化アルコールの例は、トリフルオロエタノール、ヘプタフルオロブタノール、ペンタデカフルオロオクタノール、トリデカフルオロオクタノール、等を包含するが、しかしそれらに限定されない。他の有用なアルコールは、次の式
ａ）ＨＯ（ＣＨ２）ｎ（ＣＦ２）ｘ−Ｆ
ｂ）ＨＯＣＨ２ＣＦ２（ＯＣＦ２ＣＦ２）ｘ−Ｆ
【００８３】
【化３２】
2003524684.tif 000032
【００８４】
ｄ）ＲｆＳＯ２ＣＨ２ＣＨ２ＯＨを有するフッ素化アルコールを包含する。上記の式において、ｎは、１ないし約３であり、そしてｘは、１ないし約２０である。
【００８５】
水素化ナトリウムはこの反応についての好ましい塩基であるけれども、水素化カリウム、カリウムｔ−ブトキシド、水素化カルシウム、水酸化ナトリウム、水酸化カリウム、ＮａＮＨ２、ｎ−ブチルリチウムおよびリチウムジイソプロピルアミドのような他の塩基もまた用いられ得る。更に、これらのアルコールからのアルコキシドの形成についての好ましい溶媒はジメチルホルムアミド（ＤＭＦ）であるけれども、ジメチルアセトアミド、ＤＭＳＯおよびヘキサメチレンホスホルアミド（ＨＭＰＡ）のような他の溶媒もまた用いられ得る。
【００８６】
置換反応は、約２５℃から約１５０℃の範囲の温度にて一層好ましくは約７５℃から約８５℃の範囲の温度にて行われ得る。比較的低い温度においては、置換速度はかなり低下され、そしてかくして商業的スケールアップについてかろうじて有用であるにすぎない。比較的高い温度すなわち１２０℃より大においては、置換速度は極めて速い。しかしながら、これらの比較的高い温度においては、加水分解反応のような他の副反応が優勢である。かくして、好ましい反応温度は、１２０℃未満である。
【００８７】
モノ置換ＦＯＸモノマーは、有利には、プレモノマー３−ブロモメチル−３−メチルオキセタン（「ＢｒＭＭＯ」）から誘導され得る、ということが留意される。ＢｒＭＭＯの製造、並びにモノ置換ＦＯＸモノマーを製造するためのこのプレモノマーの使用は、１９９７年８月５日にＭａｌｉｋ等に発せられた米国特許第５，６５４，４５０号に開示されており、しかしてその教示は参照によりここに合体される。
【００８８】
２．  ＦＯＸモノマーの合成のための好ましい方法
ＦＯＸモノマーを高収率にて製造するための好ましい方法が見出され、しかして該方法は、有機溶媒およびＮａＨのような強塩基の使用を排除する。有機溶媒の排除は、危険廃物の発生および揮発性有機化合物の放出を減らす。プロセス工程は、次のとおりである。すなわち、
【００８９】
【化３３】
2003524684.tif 000033
【００９０】
上記の反応スキームにおいて、Ｒｆは、１から２０個の炭素を有する線状もしくは分岐鎖状過フッ素化アルキルもしくはイソアルキル、または４から約６０個の炭素を有するオキサ過フッ素化ポリエーテルであり、そしてＸ＝Ｂｒ、ＣｌまたはＩである。
【００９１】
この方法において、３−ハロアルキル−３−メチルオキセタン（モノ置換ＦＯＸモノマーについて）または３，３−（ハロアルキル）オキセタン（ビス置換ＦＯＸモノマーについて）、フルオロアルコール、水酸化ナトリウムまたは水酸化カリウムのような塩基、および相間移動触媒の混合物が、水性媒質中で約８０℃ないし約８５℃の温度にて、ＧＬＣ分析により出発物質の完全な消費が明らかにされるまで加熱される。反応が完了すると、生成物は、有機相の分離および蒸留により回収される。有機相は、ＦＯＸモノマーのほとんどを含有する。回収ＦＯＸモノマーは、ポリマー等級であり、そして通常９９％を越える純度を有する。単離収率は、高くそして精製ＦＯＸモノマーについて約８０％から約９０％の範囲にある。分離および精製の前の収率は、粗生成物について９０％を越える。
【００９２】
様々な塩基が、上記の方法において用いられ得る。適当な塩基の例は、水酸化ナトリウム、水酸化カリウム、水酸化カルシウム、水酸化マグネシウム、水酸化テトラブチルアンモニウム、等を包含するが、しかしそれらに限定されない。現在のところ好ましい具体的態様において、水酸化ナトリウムおよび水酸化カリウムが用いられ、何故ならそれらは容易に多量に入手できかつ比較的安価であるからである。
【００９３】
相間移動触媒は、有機相に一層可溶になるように対イオンを移動させることにより機能する。様々な相間移動触媒が、この方法において用いられ得る。適当な相間移動触媒の例は、臭化テトラメチルアンモニウム、臭化テトラエチルアンモニウム、ヨウ化テトラメチルアンモニウム、臭化セチルトリブチルアンモニウム、クラウンエーテル、グリコール、等を包含するが、しかしそれらに限定されない。好ましい具体的態様において、臭化テトラブチルアンモニウムが、その比較的低いコスト並びに有機および水性の両方の媒質中における良好な溶解性に因り、用いられる相間移動触媒である。
【００９４】
上記の反応は、５０℃くらいの低いおよび１２０℃くらいの高い温度にて行われ得る。しかしながら、低い温度においては、置換速度は低下され、そして加水分解のような競争的副反応が優勢になり始める。比較的高い温度においては、置換速度は極めて速く、圧力を扱い得る特殊装置を必要とし、それにより該方法を商業的スケールアップについて不経済かつ魅力のないものにする。
【００９５】
Ｃ．  プレポリマー
本発明は、次のタイプのプレポリマーを提供する。すなわち、プレポリマーが非対称ビス置換ＦＯＸモノマーのみから構築されているホモプレポリマー；プレポリマーが対称ビス置換ＦＯＸモノマーと非対称ビス置換ＦＯＸモノマーとの混合物から構築されているコプレポリマー；プレポリマーがビス置換ＦＯＸモノマー（対称置換、非対称置換またはそれらの混合物のいずれか）とモノ置換ＦＯＸモノマー（またはそれらの混合物）との混合物から構築されているコプレポリマー；プレポリマーがビス置換ＦＯＸモノマー（対称置換、非対称置換またはそれらの混合物のいずれか）とテトラヒドロフラン（ＴＨＦ）との混合物から構築されているコプレポリマー；プレポリマーがビス置換ＦＯＸモノマー（対称置換、非対称置換またはそれらの混合物のいずれか）とモノ置換ＦＯＸモノマー（またはそれらの混合物）とＴＨＦとの混合物から構築されているコプレポリマー。
【００９６】
ヒドロキシ末端ＦＯＸプレポリマーの主用途の一つは、疎水性で非粘着性の低摩擦物質の開発にある。これらの物質の製造における最も重要な基準は、該物質の湿潤性の尺度でありそしてその疎水性および付着特性のような臨界性質を定めるところの表面エネルギーの最小化である。
【００９７】
低表面エネルギーを有する物質を製造するために、フルオロアルキル基が側鎖中に存在すること、並びにフルオロアルキル基の末端炭素が過フッ素化されていることが決定的である。ポリマー主鎖においてよりむしろ側鎖においてフッ素を有することの重要性は、フッ素化ポリアクリレートとポリテトラフルオロエチレン（ＴＥＦＬＯＮＴＭ）の表面エネルギーを比較することにより実証される。ポリマー主鎖においてフッ素を含有するＴＥＦＬＯＮＴＭの表面エネルギーは、１８．５ｅｒｇ／ｃｍ２である。比較すると、側鎖においてフッ素を含有するポリフルオロアクリレートの表面エネルギーは、１０〜１２ｅｒｇ／ｃｍ２の間にある。また、末端炭素において水素またはハロゲン（すなわち、Ｃｌ、Ｂｒ、Ｉ、等）を含有するフルオロアルキル基は、−ＣＦ３基を有するものよりかなり高い表面エネルギーを有する。典型的有機物質の表面構造に対する表面エネルギーの依存性が、第１表に例示されている。
【００９８】
【表１】
2003524684.tif 000034
【００９９】
ＴＥＦＬＯＮＴＭにおけるような主鎖においてよりむしろ側鎖にフッ素を配置することは表面減摩性を改善し、そして生じるプレポリマー／エラストマーはまさに主鎖においてフッ素を有するポリマーより低い表面エネルギーを示す、ということが今般見出された。しかしながら、側鎖においてフッ素を有することと主鎖においてフッ素を有することの間において妥協がある。一層特に、減摩性の増大はフッ素化側鎖を組み込むことにより達成されるけれども、たとえばＴＥＦＬＯＮＴＭにおいてように、主鎖においてのみフッ素を有するポリマーに比べて熱安定性の低減がある。
【０１００】
１．ヒドロキシ末端ＦＯＸホモおよびコプレポリマー
上記に論じられたように、本発明は、次のタイプのヒドロキシ末端ＦＯＸホモおよびコプレポリマーを提供する。すなわち、プレポリマーが非対称ビス置換ＦＯＸモノマーのみから構築されているホモプレポリマー；プレポリマーが対称ビス置換ＦＯＸモノマーと非対称ビス置換ＦＯＸモノマーとの混合物から構築されているコプレポリマー；並びにプレポリマーがビス置換ＦＯＸモノマー（対称置換、非対称置換またはそれらの混合物のいずれか）とモノ置換ＦＯＸモノマー（またはそれらの混合物）との混合物から構築されているコプレポリマー。かくして、一つの具体的態様において、プレポリマーは、次の一般式
【０１０１】
【化３４】
2003524684.tif 000035
【０１０２】
を有するモノマー単位を含む。上記の式において、各ｎは、独立的に選択されそして１ないし３であり；Ｒｆ１およびＲｆ２は、独立的に、線状過フッ素化アルキル、線状過フッ素化イソアルキル、分岐鎖状過フッ素化アルキル、分岐状過フッ素化イソアルキル（過フッ素化アルキルおよびイソアルキルは１から約２０個の炭素原子を有する）および４から約６０個の炭素原子を有するオキサ過フッ素化ポリエーテルから成る群から選択され；そしてｘは、１ないし約２５０一層好ましくは２ないし約１００である。Ｒｆ１およびＲｆ２は、それらが異なるように選択される、ということが留意される。
【０１０３】
別の具体的態様において、プレポリマーは、次の一般式
【０１０４】
【化３５】
2003524684.tif 000036
【０１０５】
を有するモノマー単位の混合物を含む。上記の式において、各ｎは、独立的に選択されそして１ないし３であり；Ｒは、メチルおよびエチルから成る群から選択され；そしてＲｆ１、Ｒｆ２およびＲｆ３は、独立的に、線状フッ素化アルキル、線状フッ素化イソアルキル、分岐鎖状フッ素化アルキル、分岐状フッ素化イソアルキル（フッ素化アルキルおよびイソアルキルは１から２０個の炭素原子を有する）および４から約６０個の炭素原子を有するオキサ過フッ素化ポリエーテルから成る群から選択され；ｘは、１ないし約２５０一層好ましくは２ないし約１００であり；そしてｙは、１ないし約２５０一層好ましくは２ないし約１００である。
【０１０６】
ヒドロキシ末端ＦＯＸホモおよびコプレポリマーを提供することに加えて、本発明は、ＦＯＸホモおよびコプレポリマーを製造する方法を提供する。一般に、ＦＯＸホモおよびコプレポリマーを製造する方法は、次の工程すなわち
１）反応器に触媒、開始剤および溶媒を装填し、
２）適切な有機溶媒中のＦＯＸモノマーの溶液を−２０℃と＋６０℃の間の温度にて添加し、
３）該ＦＯＸモノマーを該触媒／開始剤溶液と反応させ、
４）この反応をクエンチし、そして
５）ＦＯＸプレポリマーをメタノール中における沈殿により分離する工程を含む。
【０１０７】
重合反応は、単独重合であり得、あるいは２種またはそれ以上の上記のオキセタンモノマーの混合物が重合帯域に添加される共重合であり得る。特に有用な共重合は、制御されたブロックサイズおよび性質を有するブロックコポリマーを得るためにコモノマーが順次に選択割合にて添加されるブロック重合である。
【０１０８】
本発明によれば、溶液重合は、約５％ないし約８５％の固形分濃度にて一層好ましくは約５０ないし約６０％の固形分濃度にて行われ得る。重合反応は、適当な不活性溶媒好ましくはハロゲン化Ｃ１〜Ｃ５炭化水素の存在下で行われる。適当な溶媒の例は、メチレンクロライド、四塩化炭素、クロロホルム、トリクロロエチレン、クロロベンゼン、エチルブロマイド、ジクロロエタン、フッ素化溶媒、等を包含するが、しかしそれらに限定されない。好ましい具体的態様において、メチレンクロライドまたはメチレンクロライドとＦｒｅｏｎＴＭの混合物が用いられる。二酸化硫黄、ヘキサン、石油エーテル、トルエン、ジオキサンおよびキシレンのような他の溶媒もまた用いられ得る。
【０１０９】
ＦＯＸモノマーは、ルイス酸触媒すなわち電子対を受容することの可能な化合物および重合開始剤の存在下で容易に重合する。適当なルイス酸触媒は、三フッ化ホウ素、五フッ化リン、五フッ化アンチモン、塩化亜鉛、臭化アルミニウム、等の錯体を包含するが、しかしそれらに限定されない。好ましい具体的態様において、ルイス酸触媒は、三フッ化ホウ素テトラヒドロフラナートすなわちＢＦ３・ＴＨＦ錯体である。重合開始剤は、好ましくは、ポリヒドロキシ脂肪族化合物である。適当な重合開始剤の例は、約２から約５個の炭素原子および約２から約４個のヒドロキシルを有するアルキルおよびイソアルキルポリオールを包含するが、しかしそれらに限定されない。かかる化合物は、たとえば、エチレングリコール、ブタン−１，４−ジオール、プロピレングリコール、イソブタン−１，３−ジオール、ペンタン−１，５−ジオール、ペンタエリトリトール、トリメチロールプロパン、等を包含する。現在のところ好ましい具体的態様において、ブタン−１，４−ジオールが、用いられる重合開始剤である。
【０１１０】
触媒および開始剤は、好ましくは、ＦＯＸモノマーの添加に先立って溶媒中において約５ないし約１０分間混合される。触媒対開始剤の比率は、約１：１から約１：５ｍｏｌ／ｍｏｌ一層好ましくは約１：１から約１：２ｍｏｌ／ｍｏｌの範囲にあり得る。触媒、開始剤および溶媒の好ましい系の例は、ＢＦ３・ＴＨＦ、ブタン−１，４−ジオールおよびメチレンクロライドである。モノマー対触媒の比率は、約５：１ｍｏｌ／ｍｏｌから約３００：１ｍｏｌ／ｍｏｌ一層好ましくは約１０：１ｍｏｌ／ｍｏｌから約５０：１ｍｏｌ／ｍｏｌの範囲にある。
【０１１１】
典型的例において、触媒および開始剤は、ＦＯＸモノマーの添加に先立って溶媒中において混合される。オキセタンモノマーは比較的高い歪みエネルギーを有しそして発熱的開環重合を受けるので、ＦＯＸモノマーは、反応温度を制御するためにおよび暴走反応を避けるために、ある時間をかけてゆっくり添加される。反応の進行は１Ｈ−ＮＭＲにより監視され、そしてＦＯＸモノマーの約９５％より多くが消費された時、反応は水でクエンチされる。プレポリマーは、たとえばメタノール中における沈殿により、精製される。
【０１１２】
プレポリマーの分子量は、モノマー／開始剤比率を変動することにより制御され得る。一般に、より低いモノマー／開始剤比率は、より低分子量のプレポリマーの形成に有利である。モノマー対開始剤の比率は、約５：１ｍｏｌ／ｍｏｌから約３００：１ｍｏｌ／ｍｏｌ一層好ましくは約１０：１ｍｏｌ／ｍｏｌから約１００：１ｍｏｌ／ｍｏｌ一層好ましくは約５：１ｍｏｌ／ｍｏｌからの範囲にあり得る。
【０１１３】
反応温度は、約−２０℃から約＋６０℃にて変動され得る。好ましい具体的態様において、反応温度は約＋５℃である。比較的高い温度においては、一官能性物質主として−ＣＨ２Ｆ末端物質の形成が観察される。一官能性物質は、連鎖停止剤として作用し得、それにより最終ポリマーの分子量を制限し並びに多分散性を増大する。このことは、次いで不良な機械的および物理的性質を有するポリマーをもたらすことになり得る。
【０１１４】
環状オリゴマーが、通常、ポリエーテルプレポリマーの合成において副生成物として形成される。かかる物質は非官能性であり、そしてかくして該プレポリマーの有用性を減じる。更に、これらの物質は、ポリマーマトリックスから浸出し得、それにより該ポリマーの表面および機械的性質に劇的に影響を及ぼす。ＦＯＸモノマーの単独重合により製造されたプレポリマーは、おおよそ２〜７％の環状テトラマーを含有する。
【０１１５】
しかしながら、環状オリゴマーの形成は、用いられる触媒の選択により幾分制御され得る。たとえば、ＢＦ３・エーテラート触媒は、約１０％ないし１５％の一官能性物質および約６％ないし７％の環状テトラマー副生成物をもたらすことになる。対照的に、本発明の方法において用いられる好ましい触媒であるＢＦ３・ＴＨＦは、７％未満の環状テトラマー副生成物をもたらすことになり、また一官能性物質の形成を排除する。このことは、次いでプレポリマーの官能性を増大し、そして優秀な機械的、表面および物理的性質を有するポリマーに通じる。
【０１１６】
ＦＯＸモノマーの重合はカチオン開環反応により起こり、しかしてそれについてのあり得るメカニズムが図１に示されている。重合は開始剤により供与されるプロトンにより開始され、そしてプロトン化オキセタン環が他のオキセタンとの伝搬反応を受けてポリマー鎖を発生する。成長ポリマー鎖は次いでアルコールまたは水のいずれかで停止されて、本発明のヒドロキシ末端ポリエーテルプレポリマーを与える。本発明のプレポリマーはアルコールおよび水の両方での停止から生じるプレポリマーの混合物である、ということが留意されるべきである。
【０１１７】
本発明のプレポリマーは、加工するのが容易であるアモルファスの低粘性油である。プレポリマーの固有粘度は、０．０５ｄＬ／ｇと０．０８ｄＬ／ｇの間にある。ゲル透過クロマトグラフィーにより決定される場合のプレポリマーの数平均分子量は、１，０００と３０，０００の間にある。分子分布の広がりすなわち「Ｑ」の尺度である多分散性は、非常に低く、すなわち５未満くらい典型的には１．１〜２．０の間にある。プレポリマーは、単モード分子量分布を示し、そして典型的には約２〜７％の環状テトラマーを含有するにすぎない。
【０１１８】
本発明において報告された分子量は、十分に特性決定されたポリスチレン標準品に関して表されている、ということが留意されるべきである。プレポリマーの当量は、１Ｈ−ＮＭＲを用いるＴＦＡＡ末端基分析により決定され、そして２，５００と９，０００の間にあった。ＤＳＣ分析により決定される場合のプレポリマーのガラス転移温度（Ｔｇ）は、−３８℃と−４５℃の間にあった。
【０１１９】
本発明のホモおよびコプレポリマーの構造分析は、１Ｈ−、１３Ｃ−および１９Ｆ−ＮＭＲ分光法でもって行われた。１Ｈ−ＮＭＲ分析により、トリメチレンオキシドに基づくポリエーテル主鎖の存在が明らかにされた。１Ｈ−ＮＭＲはまた、ＢＦ３・エーテラートが触媒として用いられる場合、−ＣＨ２Ｆおよび−ＯＣＨ２ＣＨ３末端基を有する一官能性物質の実質量が形成されることを指摘した。しかしながら、ＢＦ３・ＴＨＦが触媒として用いられる場合、一官能性物質の形成は観察されない。１Ｈ−ＮＭＲはまた、コプレポリマー中のモノマーの比率および末端基の同定を確定するために用いられた。１９Ｆ−ＮＭＲ分析により、フルオロアルキル側鎖の存在並びに−ＣＨ２Ｆ末端基を有する物質および他の不純物（フレオン、ＨＦおよびＢＦ３触媒のような）の不存在が確認された。
【０１２０】
本発明のプレポリマーは、潤滑剤としてまたは様々な用途用の添加剤として用いられ得る油である。たとえば、これらの物質は、撥水性および剥離特性を付与するために、化粧品中の添加剤として用いられ得る。加えて、これらの物質は、エンジンの摩耗を減じおよび性能を改善するために、エンジン油中の添加剤として用いられ得る。しかしながら、主用途は、フッ素化ポリマーの製造にあり、しかして該フッ素化ポリマーは次いでカーワックスから医療および歯科用途用材料（補装具およびカテーテルライニングのような）にわたる多様な用途用に用いられ得る。
【０１２１】
２．  ヒドロキシ末端ＦＯＸ／ＴＨＦコプレポリマー
別の具体的態様において、本発明は、ヒドロキシ末端ＦＯＸ／ＴＨＦコプレポリマーを提供する。本発明のフッ素化オキセタンは、ＴＨＦと共重合されて非常に独特のかつ予期されない特性を有するＦＯＸ／ＴＨＦコプレポリマーをもたらし得る、ということが見出された。かかるコプレポリマーは、フッ素含有のヒドロキシ末端ポリエーテルプレポリマーの新しいクラスであり、しかしてポリイソシアネートで硬化される場合、低いガラス転移温度および低い表面エネルギーにより特徴づけられる強靱なポリウレタンエラストマーをもたらす。更に、これらのエラストマーは被膜中に組み込まれ得、しかして該被膜は高い耐摩耗性および低い摩擦係数を示す。これらの性質の組合わせは、これらのフッ素化コプレポリマーから誘導されたポリマーを様々な用途にとって極めて魅力的にし、しかして該用途は、防汚（すなわち、汚れ剥離）被膜；氷剥離被膜；耐腐蝕性被膜、自動車用トップコート（たとえば、カーワックス）、風防ワイパー；ベルトストリップ；様々な家庭用品；密封材およびガスケット；電子装置用封入材；耐油・耐汚性被膜；および数多くの医療／歯科用途を包含するが、しかしそれらに限定されない。
【０１２２】
テトラヒドロフラン（ＴＨＦ）は、商業的に入手できそしてカチオン性触媒で重合または共重合するがしかしアニオン性触媒ではしないと知られているところの、５員環状エーテルである。ＴＨＦを環状エーテル特にオキセタンと共重合する試みは予測され得ない。重合は起こるが、しかし生成物はしばしばランダムコポリマーでない。ＴＨＦとオキセタンの間の開環重合可能性の非常な相違に因り、生成物はランダムコポリマーよりむしろブロックコポリマーであることがよりありそうである。ポリ（ＴＨＦ）（ＰＴＨＦ）は、約５０℃にて溶融する半結晶質ポリマーであり、そしてウレタンエラストマーにおいて軟質セグメントとして用いられる場合、低温にて結晶化しそうであり、それにより不良な可撓性、伸び後の不完全なまたはわずかな回復、不良なモジュラス、等のような物理的性質について問題を起こす。ブロックまたは非ランダムコポリマーにおいて、同様な問題が起こり得、何故ならＴＨＦブロックは結晶化しそして半結晶質ポリマーを形成し得るからである。
【０１２３】
本発明のＦＯＸ／ＴＨＦランダムコプレポリマーにおいて、ＴＨＦおよびオキセタンセグメントは、ポリマー主鎖に沿って多かれ少なかれランダムに離隔され、それによりアモルファスの油である生成物に通じる。本発明のＦＯＸ／ＴＨＦコプレポリマーの多かれ少なかれランダムの特質は、主鎖の立体規則性をまたは秩序および次いで結晶化度に役立ついかなる他の形態の規則性をも防ぐ。結晶化度において低い好ましくはアモルファスであるヒドロキシ末端ポリエーテルプレポリマーは、ウレタンエラストマーについての軟質セグメントとして特に適する。
【０１２４】
本発明において、ＦＯＸモノマー（ビス置換ＦＯＸモノマーまたはビス置換およびモノ置換ＦＯＸモノマーの混合物のいずれか）は、テトラヒドロフランと共重合されてＦＯＸ／ＴＨＦコプレポリマーを与え得る。ＦＯＸモノマーとＴＨＦとの共重合は、比較的高価なＦＯＸモノマーのより少量を用いることによりフッ素化プレポリマーのコストを減じるのみならず、優れた性質を有するプレポリマーをももたらす。本発明のコプレポリマーは、ランダムコポリマーであり、そしてウレタンエラストマーについての軟質セグメントとして理想的である。更に、これらのＦＯＸ／ＴＨＦコプレポリマーは、加工するのが容易であるアモルファスの油である。また、共反応体としてのＴＨＦの使用は、重合が塊状にて行われることを可能にし、そしてＦｒｅｏｎＴＭのようなオゾン枯渇性溶媒の使用を排除する。
【０１２５】
一つの具体的態様において、ＦＯＸ／ＴＨＦコプレポリマーは、次の一般式
【０１２６】
【化３６】
2003524684.tif 000037
【０１２７】
を有するモノマー単位の混合物を含む。上記の式において、ｎは、独立的に選択されそして１ないし３であり；Ｒｆ１およびＲｆ２は、独立的に、１〜２０個の炭素を有する線状過フッ素化アルキル基、１〜２０個の炭素を有する分岐状過フッ素化アルキル基および約４〜６０個の炭素を有するオキサ過フッ素化ポリエーテルから成る群から選択され；ｘは、１ないし約２５０一層好ましくは２ないし約１００であり；そしてｚは、１ないし約２５０一層好ましくは１ないし約１００である。典型的には、ＦＯＸ／ＴＨＦコプレポリマーの分子量（Ｍｎ）は約２，０００から約５０，０００一層好ましくは約２，０００から約１５，０００の範囲にあり、そしてＴｇは約−２０℃未満である。
【０１２８】
別の具体的態様において、本発明のＦＯＸ／ＴＨＦコプレポリマーは、次の一般式
【０１２９】
【化３７】
2003524684.tif 000038
【０１３０】
を有するモノマー単位の混合物を含む。上記の式において、各ｎは、独立的に選択されそして１ないし３であり；Ｒは、メチルおよびエチルから成る群から選択され；Ｒｆ１、Ｒｆ２およびＲｆ３は、独立的に、１〜２０個の炭素を有する線状過フッ素化アルキル基、１〜２０個の炭素を有する分岐状過フッ素化アルキル基および約４〜６０個の炭素を有するオキサ過フッ素化ポリエーテルから成る群から選択され；ｘは、１ないし約２５０一層好ましくは２ないし約１００であり；ｙは、約１ないし約２５０一層好ましくは２ないし約１００であり；そしてｚは、１ないし約２５０一層好ましくは１ないし約１００である。典型的には、ＦＯＸ／ＴＨＦコプレポリマーの分子量（Ｍｎ）は約２，０００から約５０，０００一層好ましくは約２，０００から約１５，０００の範囲にあり、そしてＴｇは約−２０℃未満である。
【０１３１】
予期せぬことに、本発明の生じるコプレポリマーは、多かれ少なかれランダムである。コプレポリマーの多かれ少なかれランダムの配列は、非対称ＦＯＸセグメントの存在と共同して、加工および生成物の商業的施用を有意的に容易にする低粘性油をもたらすことになる。更に、硬化ポリマーとしてのＦＯＸ／ＴＨＦコプレポリマーの表面エネルギーは、ポリテトラフルオロエチレン（ＴＥＦＬＯＮＴＭ）のそれより低い。この比較的低い表面エネルギーは、ポリマーの主鎖においてよりむしろポリマーの側鎖におけるフッ素の存在に因ると考えられる。ＦＯＸ／ＴＨＦコプレポリマー中のフッ素の量はＴＨＦセグメントの導入により減少されたとしても、ＦＯＸ／ＴＨＦコポリマーが約６５％までのＴＨＦを含有する場合、表面エネルギーの有意的減少は、モノ置換ＦＯＸモノマーから製造されたエラストマーに比べて、ポリウレタンエラストマーにおいて観察されない、ということがこれまでに決定されている。
【０１３２】
コプレポリマー配列のランダム性は、全く予期されず、そして下記に概略される新規な反応条件でもって達成される。多かれ少なかれランダムであることが、アモルファスの低粘性油をもたらすことになる。結晶質プレポリマーに対する液状プレポリマーの有益性は、たとえば、より容易な加工および反応体（たとえば、ジイソシアネート、架橋剤、連鎖延長剤、等）との混合を包含する。
【０１３３】
かくして、別の具体的態様において、本発明は、ＦＯＸ／ＴＨＦコプレポリマーを製造する半回分方法を提供する。一般に、本発明のＦＯＸ／ＴＨＦコプレポリマーを製造する該方法は、次の工程すなわち
１）ＴＨＦを適切な有機溶媒中に予備混合し、しかもＴＨＦおよび溶媒の温度は約−２０℃と約＋６０℃の間にあり、
２）触媒を添加し、
３）開始剤を添加し、
４）制御速度にてＦＯＸモノマーを添加し、しかもＦＯＸモノマーの温度は約−２０℃と約＋６０℃の間にあり、
５）反応をクエンチし、そして
６）ＦＯＸ／ＴＨＦプレポリマーをメタノール中における沈殿により分離する工程を含む。
【０１３４】
重要なことに、ＦＯＸ対ＴＨＦのコポリマー比が約６０：４０ｍｏｌ／ｍｏｌから約３５：６５ｍｏｌ／ｍｏｌの範囲にある場合、有機溶媒は必要とされず、そしてプレポリマーは純ＴＨＦへのＦＯＸの添加により製造され得る。溶媒の不存在は、貯蔵、取扱いおよび危険物質の廃棄に関連した環境上のコスト、並びにより低い製造コストおよび高められた公共的認知（すなわち、「グリーン（環境保護）」製品）に関して、製造者に有意的利点を与える。更に、炭化水素セグメントすなわちＴＨＦセグメントの存在は、炭化水素中におけるＦＯＸ／ＴＨＦコプレポリマーの溶解性を改善する。
【０１３５】
溶液重合は、約５％から約８５％一層好ましくは約５０％から約６０％の固形分の範囲の固形分濃度にて行われ得る。共重合は、メチレンクロライド、ＦｒｅｏｎＴＭ１１３もしくはそれらの混合物のような不活性溶媒中または純ＴＨＦ中のいずれかにて行われる。この方法において用いるのに適した他の溶媒は、四塩化炭素、クロロホルム、トリクロロエチレン、クロロベンゼン、エチルブロマイド、ジクロロエタン、フッ素化溶媒、二酸化硫黄、ヘキサン、石油エーテル、トルエン、トリフルオロトルエン、トリフルオロクロロトルエン、ジオキサン、キシレン、等を包含するが、しかしそれらに限定されない。好ましい具体的態様において、溶媒は、メチレンクロライドまたはメチレンクロライドとＦｒｅｏｎＴＭの混合物である。ＦＯＸ／ＴＨＦコポリマーが溶媒の不存在下で製造され得ることは、全規模生産にかんがみて有益であり、何故なら環境規制は溶媒特にハロゲン化溶媒の大気中への放出を高度に制限するからである。
【０１３６】
触媒および開始剤は、ＦＯＸモノマーの単独または共重合において用いられるものと同様である。適当な触媒は、ルイス酸すなわち電子対を受容することの可能な化合物である。ルイス酸の例は、三フッ化ホウ素、五フッ化リン、ＳｎＣｌ４、五フッ化アンチモン、等の錯体を包含するが、しかしそれらに限定されない。適当な開始剤は、水並びに２ないし５個の炭素および１ないし４個のヒドロキシ基を含有する脂肪族アルコールを包含する。適当な脂肪族アルコールは、トリフルオロエタノール、メタノール、１，４−ブタンジオール、トリメチロールプロパン、ペンタエリトリトール、等を包含するが、しかしそれらに限定されない。
【０１３７】
典型的例において、触媒および開始剤は、モノマーの添加に先立って溶媒中において混合される。ＴＨＦは、低い歪みエネルギーを有する５員環状エーテルであり、そして用いられる温度およびモノマー濃度の反応条件下で容易には単独重合しない。かくして、ＴＨＦは、反応混合物に一度に添加され得る。一方、オキセタンモノマーは、比較的高い歪みエネルギーを有しそして発熱的開環重合を受ける。かくして、ＦＯＸモノマーは、反応温度を制御するためにおよび暴走反応を避けるために、ある時間をかけてゆっくり添加される。反応の進行は１Ｈ−ＮＭＲにより監視され、そしてＦＯＸモノマーの９５％より多くが消費された時、反応は水でクエンチされる。プレポリマーは、たとえばメタノール中における沈殿により、精製される。
【０１３８】
先に記載されたように、ＦＯＸ／ＴＨＦコプレポリマーの分子量は、モノマー／開始剤比率を変動することにより制御され得る。一般に、より低いモノマー／開始剤比率は、より低分子量のコプレポリマーの形成に有利である。モノマー対開始剤の比率は、約５：１ｍｏｌ／ｍｏｌから約３００：１ｍｏｌ／ｍｏｌの範囲にあり得る。現在のところ好ましい具体的態様において、用いられるモノマー対開始剤の比率は、約５：１ｍｏｌ／ｍｏｌないし１００：１ｍｏｌ／ｍｏｌである。温度は、約−２０℃から＋６０℃の範囲にあり得、しかして現在のところ好ましい温度は約＋５℃である。比較的高い温度においては、一官能性物質主として−ＣＨ２Ｆ末端物質の形成が観察される。反応が約＋５℃にて行われる場合、非反応性であり並びにプレポリマーの官能性を低減し（一官能性生成物の形成により）そして不良な機械的性質を有するポリウレタンに通じるところの−ＣＨ２Ｆ末端基の形成は、排除される。
【０１３９】
ＦＯＸホモおよびコプレポリマーとは対照的に、多量の環状オリゴマーの形成は、ＦＯＸモノマーと１０モル％より多いＴＨＦとの共重合において観察されない。成長ポリマー鎖中へのＴＨＦの組込みは、該ポリマー鎖における酸素原子間の炭素原子の数を変え、そして該鎖が逆かみ合いして熱力学的に安定な１６員環状エーテルを形成するのを可能にしない、と仮定される。この結果は、候補被膜からのいかなる化学物質の排出も受容され得ないところの被膜の開発において特に重要である。
【０１４０】
本発明のＦＯＸ／ＴＨＦコプレポリマーは、加工するのが容易であるアモルファスの低粘性油である。ＦＯＸ／ＴＨＦコプレポリマーは、ＦＯＸホモプレポリマーよりわずかにより粘稠である。ＦＯＸ／ＴＨＦコプレポリマーの１Ｈ−ＮＭＲ分析は、両方のモノマーがコプレポリマー中に組み込まれること、並びにＴＨＦセグメントが主として２個のＦＯＸセグメントの間に存在しそして末端基として存在しないことを指摘する。
【０１４１】
コプレポリマー中の２種のモノマーの比率は、ＴＨＦ（約１．６ｐｐｍ）およびＦＯＸモノマーセグメントに相当するピークの下の面積を比較することにより確定される。１Ｈ−ＮＭＲ分析もまた、ＦＯＸ／ＴＨＦコポリマーが一官能性物質（−ＣＨ２Ｆ末端）または他の不純物で汚染されていないことを指摘する。フルオロアルキル側鎖を担持する炭素に相当する１３Ｃ−ＮＭＲの第４級炭素領域における多重ピークの存在は、上記のプレポリマーがほぼランダムのコポリマーであってブロック構造をあるとしてもわずかしか有さないことを明らかにする。１９Ｆ−ＮＭＲ分析により、フルオロアルキル側鎖の存在並びに−ＣＨ２Ｆ末端基、ＨＦおよびＢＦ３触媒の不存在が確認される。これらの物質が、不良な可撓性を有する物質に通じ得るところの、結晶化するのに十分に長いＴＨＦブロック配列を含有しない、ということに留意することが重要である。
【０１４２】
ＧＰＣにより決定される場合のＦＯＸ／ＴＨＦコプレポリマーの数平均分子量は１０，０００と１４，０００の間にあり、一方Ｍｗ／Ｍｎは１．１と２．５の間にあった。コプレポリマーは、単モード分子量分布を示し、そして典型的には環状オリゴマー不含である。ビス置換ＦＯＸモノマーとＴＨＦモノマーの間におけるランダムコポリマーの形成は予期されない、ということが留意されるべきである。
【０１４３】
上記に記載されたコプレポリマーは、潤滑剤としてまたは様々な用途用の添加剤として用いられ得る油である。たとえば、コプレポリマーは、商業用エンジン油の性能を改善する添加剤としてまたは工業装置用の潤滑剤として用いられ得る。しかしながら、ＦＯＸ／ＴＨＦコプレポリマーの主用途は、ここにおいて記載されたようなフッ素化ポリエーテルウレタンエラストマーの開発にある。
【０１４４】
Ｄ．  ポリマー
本発明のヒドロキシ末端プレポリマーは、ポリウレタン、ポリエステル、ポリカーボネート、ポリアクリレート、等のような様々なポリマーの合成のために用いられ得る。加えて、本発明のＦＯＸプレポリマーは、新規なフッ素化エラストマー、熱硬化物質および熱可塑物質を合成するために用いられ得る。
【０１４５】
１．  ＦＯＸホモ／コプレポリマーからのポリウレタン
フッ素化ポリウレタンエラストマーの製造は、本発明のＦＯＸプレポリマーから始まる。先に記載されたように、これらのプレポリマーは、加工するのが容易であるアモルファスの低粘性油である。更に、これらの物質は、二官能性であり、またイソシアネートと容易に反応して高分子量ポリウレタンエラストマーを形成する末端第１級ヒドロキシ基を有する。典型的には、プレポリマーは触媒および架橋剤の存在下で当量のポリイソシアネートと反応されて、三次元ポリマー網状構造を形成する。この方法は、成分を混合し、それらを型に流し込み、脱ガスしそしてこの混合物を高められた温度にて硬化することを含む。その代わりに、ＦＯＸプレポリマーは過剰のジイソシアネートと反応され、そして生じたイソシアネートキャップドプレポリマーが架橋剤と反応されて熱硬化物質を形成する。所望される場合、イソシアネートキャップドプレポリマーは、低分子量のジオールまたはジアミンすなわち連鎖延長剤と反応されて線状熱可塑性ポリウレタンエラストマーを形成し得る。
【０１４６】
一つの具体的態様において、本発明のフッ素含有熱可塑性ポリウレタンエラストマーは、次の一般式
【０１４７】
【化３８】
2003524684.tif 000039
【０１４８】
を有するモノマー単位の混合物を含む。上記の式において、ｎは、独立的に選択されそして１ないし３であり；Ｒｆ１およびＲｆ２は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；そしてｗは、１ないし約５０一層好ましくは１ないし約５である。Ｒｆ１およびＲｆ２はそれらが異なるように選択される、ということが留意される。適当な二価ヒドロカルビル基の例は、次の構造
【０１４９】
【化３９】
2003524684.tif 000040
【０１５０】
を包含するが、しかしそれらに限定されない。
【０１５１】
別の具体的態様において、本発明のフッ素含有熱可塑性ポリウレタンエラストマーは、次の一般式
【０１５２】
【化４０】
2003524684.tif 000041
【０１５３】
を有するモノマー単位の混合物を含む。上記の式において、ｎは、独立的に選択されそして１ないし３であり；Ｒは、メチルおよびエチルから成る群から選択され；Ｒｆ１、Ｒｆ２およびＲｆ３は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；ｙは、１ないし約２５０一層好ましくは２ないし約１００であり；そしてｗは、１ないし約５０一層好ましくは１ないし約５である。
【０１５４】
生じたポリウレタンは、粘着力がなく、不透明でかつ一般に有機溶媒に不溶であり、また約−４０℃と約−４７℃の間のガラス転移温度を有する。蒸留水について１１０°と１４５°の間の接触角測定値並びに１３．８〜１５．２ｅｒｇ／ｃｍ２の表面エネルギー測定値は、本発明のエラストマーの表面湿潤性および非付着特性がＴＥＦＬＯＮＴＭについて測定されたもの（１１０°の接触角および１８．５ｅｒｇ／ｃｍ２の表面エネルギー）より大きいことを指摘する。ＦＯＸポリマーにおける側鎖のサイズが増大するにつれて疎水性も同様に増大する、ということが一般的に認められた。
【０１５５】
本発明のポリウレタンは、次の新規な特性セットを示す。すなわち
１）ゴム状弾性、
２）ＴＥＦＬＯＮＴＭより疎水性かつ非粘着性、
３）薄い被膜またはバルク物品への加工可能、
４）約−５０℃まで可撓性、
５）様々な基体への結合可能、および
６）約−５０℃から約２４０℃の有効周囲温度範囲
【０１５６】
ガラス転移温度（Ｔｇ）は、ポリマーが脆性ガラスから可撓性エラストマーに変換される温度である。かくして、それは、エラストマーの比較的低い使用温度を指示する。示差走査熱量計（ＤＳＣ）で測定される場合の非可塑化ＦＯＸポリウレタンのガラス転移温度は、−４０℃と−４７℃の間にある。通常、可塑剤が、可撓性を付与するためにおよびポリマーのガラス転移温度を下げるために用いられる。所望される場合、Ｆｏｍｂｌｉｎ、ＡｌｆｕｎｏｘおよびＫｅｌ−Ｆ油のようなフッ素化可塑剤は、本発明のＦＯＸポリウレタンエラストマーの低温可撓性を改善するために用いられ得る。
【０１５７】
接触角は、ポリマー表面における水滴の鈍角であり、そしてポリマー表面の湿潤性を反映する。水滴は疎水性表面において広がらずそして高い接触角を示し、ポリマー表面の非湿潤性特性を指摘する。２回蒸留された水とのＦＯＸポリウレタンの静的接触角がゴニオメーターで測定され、そして１１０°と１４５°の間にあることが認められた。著しく対照的に、ＴＥＦＬＯＮＴＭは、１１０°の接触角を示す。表面エネルギーもまた、ポリマー表面の湿潤性の重要な尺度であり、そして疎水性および付着特性のような臨界性質を定める。低表面エネルギーを有する物質は、濡らすのが困難であり、そしてかくして優秀な剥離特性をする。たとえばＴＥＦＬＯＮＴＭは、１８．５ｅｒｇ／ｃｍ２の表面エネルギーを示し、そしてくっつかない料理用具の製造において広範に用いられる。普通ポリマーの表面エネルギーが、第２表に列挙されている。本発明のポリマーの表面エネルギー値は、ＴＥＦＬＯＮＴＭおよび他の商業用ポリマーのそれよりかなり低く、ＦＯＸポリウレタンがＴＥＦＬＯＮＴＭより優れた剥離特性を有することを指摘する。このことは、比較的低い湿潤性および向上された剥離特性が被膜物質に所望されるような用途について、本発明の硬化エラストマーをＴＥＦＬＯＮＴＭより適合するようにする。
【０１５８】
【表２】
2003524684.tif 000042
【０１５９】
別の具体的態様において、本発明は、本発明のポリウレタンエラストマーを製造する方法を提供する。一つの具体的態様において、該方法は、次の工程すなわち
１）ＦＯＸプレポリマーをポリイソシアネートと約２５℃と約１００℃の間の温度にて予備混合し、
２）触媒を添加し、
３）約０％から約１５％ｗｔ／ｗｔの架橋剤を添加し、
４）これらの成分を混合し、
５）これらの成分を型に流し込み、
６）この流し込まれた配合物を脱ガスし、そして
７）この配合混合物を約１７℃と約１５０℃の間の温度にて硬化する工程を含む。
【０１６０】
通常、モル当量のＦＯＸプレポリマー、ポリイソシアネートおよび架橋剤が用いられる。しかしながら、ＦＯＸプレポリマーが過剰のポリイソシアネートに添加される場合、イソシアネートキャップドプレポリマーが生成され、しかして更に架橋剤と反応されて熱硬化ポリウレタンエラストマーを生成し得る。その代わりに、線状熱可塑性ポリウレタンエラストマーを製造するために、イソシアネートキャップドプレポリマーは、ジオールまたはジアミンのような低分子量連鎖延長剤と反応され得る。
【０１６１】
本発明のＦＯＸポリウレタンの合成において用いるのに適したポリイソシアネートは、ヘキサメチレンジイソシアネート（ＨＤＩ）、イソホロンジイソシアネート（ＩＰＤＩ）、メチレンジフェニルイソシアネート（ＭＤＩ）、飽和ＭＤＩ（Ｄｅｓ−Ｗ）、ポリマーＭＤＩ（商標ＩＳＯＮＡＴＥ下でＤｏｗ Ｃｈｅｍｉｃａｌ Ｃｏ．から入手できる）、一連の低官能性イソシアネート、トルエンジイソシアネート（ＴＤＩ）、ポリマーＨＤＩ（商標ＤＥＳＭＯＤＵＲ Ｎ−１００（ヘキサメチレンジイソシアネートを基剤とした溶媒不含の脂肪族ポリイソシアネート樹脂ベースン）および商標ＤＥＳＭＯＤＵＲ Ｎ−３２００（ヘキサメチレンジイソシアネート、シクロヘキシレン−１，４−ジイソシアネートおよび２，２，４−トリメチルヘキサメチレンジイソシアネートを基剤とした脂肪族ポリイソシアネート樹脂）下でＢａｙｅｒ社のＭｏｂａｙ Ｃｏｒｐｏｒａｔｉｏｎから入手できる）を包含するが、しかしそれらに限定されない。ＮＣＯ：ＯＨ比率は約１．１から約０．９の範囲にあり得、そして一層好ましくはＮＣＯ：ＯＨ比率は約１．０２である。
【０１６２】
通常用いられる架橋剤は、低分子量のポリオールまたはポリアミンである。適当な架橋剤の例は、トリメチロールプロパン、ペンタエリトリトール、ＩＳＯＮＯＬ（登録商標）９３、トリメチロールエタン、トリエタノールアミン、Ｊｅｆｆａｍｉｎｅ、１，４−ブタンジアミン、キシレンジアミン、ジエチレントリアミン、メチレンジアニリン、ジエタノールアミン、等を包含するが、しかしそれらに限定されない。好ましい具体的態様において、トリメチロールプロパン、ＩＳＯＮＯＬ（登録商標）９３、メチレンジアニリンおよびＪｅｆｆａｍｉｎｅが、用いられる架橋剤である。エラストマーの機械的性質は、架橋剤の量を変動することにより変えられ得る。一般に、ポリウレタン処方物中の架橋剤の量を増加することは、より高いモジュラス並びに改善された耐薬品性および耐摩耗性を有する物質に通じる。架橋剤の量は、約０から約１５重量％一層好ましくは約１．５から約５重量％にて変動され得る。
【０１６３】
本発明において用いるのに適した触媒は、トリエチルアミン、トリエチレンジアミン、トリフェニルビスマス、クロムアセチルアセトネート、鉛オクトネート、第２鉄アセチルアセトネート、スズオクタノエート、ジブチルスズジラウレート、等を包含するが、しかしそれらに限定されない。好ましい具体的態様において、触媒は、ジブチルスズジラウレートである。触媒は主として反応速度を増加させるために添加され、そして所望される場合反応は触媒の不存在下で行われ得る、ということが留意されるべきである。触媒濃度は、約０．００１から約１重量％一層好ましくは約０．１と０．２重量％の範囲にあり得る。
【０１６４】
バルク材は、上記の処方物を型に流し込み、この混合物を脱ガスしそして次いでこの混合物を約２０℃から約１５０℃の範囲の温度にて約３から約３６時間硬化することにより製造される。現在のところ好ましい具体的態様において、硬化温度は約６５℃である。上記の処方物は、触媒の量を約０．５％に増加することにより室温にて硬化され得る、ということが留意される。硬化はまた、試料の厚さおよび用いられる架橋剤のタイプに依存する。薄い試料は６５℃にて約３時間以内で硬化するのに対して、１／８インチの厚さの試料は硬化するのに約８時間と約１６時間の間の時間要し得る。薄い膜は、上記の処方物をＴＨＦで希釈し、この混合物を基体上にたとえばドクターブレードでもって広げそして次いでこの被覆された基体をオーブン中で６５℃にて硬化することにより製造される。その代わりに、基体は、浸漬被覆または吹付け被覆されそしてオーブン中で６５℃にて硬化され得る。加えて、アミンを基剤とした架橋剤は、ポリオールより速い硬化を促進する。
【０１６５】
ＦＯＸプレポリマーから製造されたポリウレタンの機械的性質は、それらが真のエラストマー（すなわち、＞１００％の回復可能な伸び）であることを指摘する。更に、本発明のＦＯＸポリウレタンは、様々な基体への驚くほど良好な付着性を示し、しかして該基体はステンレス鋼、アルミニウム、グラファイト、ＥＰＤＭゴム、ガラスおよび木材を包含するが、しかしそれらに限定されない。典型的方法において、基体はポリウレタン処方物で被覆され、オーブン中に置かれ、そして硬化される。フッ素化ポリウレタンを基体に結合するために、特殊な処理または下塗り剤は必要とされない、ということが留意される。本発明のＦＯＸポリウレタンの良好な結合特性は、フルオロアルキル基とは対照的に高エネルギー表面に向かって配向するところのポリマー主鎖中の極性ウレタン基の存在に帰せられる。それ故、良好に付着する被膜は、被膜の極性を高めそしてそれを基体の領域中にもたらすことに寄与する化学基を含有するはずである。双極子−双極子および水素結合の両方の寄与を含有する系が、そのより広い相溶性の故に、一方のみのかかる寄与を含有する系より好ましい。速い広がり、均一な被覆および良好な濡れを助長するために、施用中、系は十分に流動性でなければならない。ＴＥＦＬＯＮＴＭはポリマー主鎖に対称的に結合されたフッ素を有するので、ポリマーを基体表面に結合させる双極子または水素結合は存在しない。従って、ＴＥＦＬＯＮＴＭ被膜は、その下にある基体との良好な付着または剥離強さを示さない。
【０１６６】
ＦＯＸポリウレタンの熱安定性は、熱重量分析（ＴＧＡ）により決定される。本発明のＦＯＸポリウレタンは、空気中２６０℃まで０％ｗｔの減量並びに空気中２７５℃において主熱分解の開始を示す。かくして、ＦＯＸポリウレタンは、２５０℃を越える温度に曝されるべきでない。
【０１６７】
上記の結果は、本発明のＦＯＸプレポリマーから製造されたポリウレタンがＴＥＦＬＯＮＴＭより疎水性かつ非粘着性であることを指摘する。ＴＥＦＬＯＮＴＭとは著しく対照的に、ＦＯＸポリウレタンは、薄い被膜またはバルク物品のいずれかに加工され得る強靱なエラストマーである。更に、これらの物質は、低温において可撓性であり、そして−５０℃くらいの低い温度において用いられ得る。また、これらの物質は、様々な基体に結合され得、並びに約−５０℃から約２５０℃の範囲の温度において用いられ得る。かくして、本発明は、様々な基体に強力に結合され得並びに同時にＴＥＦＬＯＮＴＭより疎水性かつ非粘着性である表面をもたらし得る新規な物質を提供する。性質のこの組合わせを有する物質は、加工可能な低表面エネルギーエラストマーとして極めて有用である。
【０１６８】
２．  ＦＯＸ／ＴＨＦコプレポリマーからのポリウレタン
本発明のＦＯＸ／ＴＨＦコプレポリマーもまた、有用な性質を有するポリウレタンエラストマーを生成させるために用いられ得る。ＦＯＸ／ＴＨＦコプレポリマーから製造されたポリウレタンは、ＦＯＸホモまたはコプレポリマーから誘導されたものより良好な付着性、高い耐摩耗性および優れた機械的性質を示す。更に、ＦＯＸポリウレタンの基本性質は、ポリマー構造中へのＴＨＦの組込みにより影響されない。すなわち、ＦＯＸ／ＴＨＦコプレポリマーから製造されたポリウレタンは、ＦＯＸホモまたはコプレポリマーから誘導されたポリウレタンのものと同様であるところの、低いガラス転移温度、低い摩擦係数および低い表面エネルギー性を依然示す。
【０１６９】
かくして、一つの具体的態様において、本発明は、ランダムのＦＯＸ／ＴＨＦセグメントを有しかつ一般式
【０１７０】
【化４１】
2003524684.tif 000043
【０１７１】
を有するモノマー単位の混合物を含むフッ素化熱硬化ポリウレタンエラストマー。上記の式において、ｎは、独立的に選択されそして１ないし３であり；Ｒｆ１およびＲｆ２は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；ｚは、１ないし約２５０一層好ましくは１ないし約１００であり；そしてｗは、１ないし約５０一層好ましくは１ないし約５である。
【０１７２】
別の具体的態様において、本発明は、一般式
【０１７３】
【化４２】
2003524684.tif 000044
【０１７４】
を有するモノマー単位の混合物を含むフッ素化熱硬化ポリウレタンエラストマーを提供する。上記の式において、ｎは、独立的に選択されそして１ないし３であり；Ｒは、メチルおよびエチルから成る群から選択され；Ｒｆ１、Ｒｆ２およびＲｆ３は、独立的に、１〜２０個の炭素原子を有する線状および分岐状過フッ素化アルキル、および約４〜２０個の炭素原子を有するオキサ過フッ素化ポリエーテルから成る群から選択され；Ｒ１は、二価ヒドロカルビル基であり；ｘは、１ないし約２５０一層好ましくは２ないし約１００であり；ｙは、１ないし約２５０一層好ましくは２ないし約１００であり；ｚは、１ないし約２５０一層好ましくは１ないし約１００であり；そしてｗは、１ないし約５０一層好ましくは１ないし約５である。
【０１７５】
本発明において記載されたＦＯＸ／ＴＨＦコプレポリマーは、二官能性でありかつ末端ヒドロキシ基を有する。ヒドロキシ基は第１級ヒドロキシ基であり、そしてかくしてそれらはイソシアネートと容易に反応して高分子量ポリウレタンエラストマーを形成する。典型的反応において、コプレポリマーは触媒および架橋剤の存在下で当量のポリイソシアネートと反応されて、三次元ポリマー網状構造を形成する。ポリイソシアネートの官能性が２である場合は、架橋網状構造を形成させるために架橋剤が必要とされる。しかしながら、ポリイソシアネートの官能性が２より大きい場合は、架橋剤は必要とされない。ある場合には、追加的架橋剤が、ポリマーの耐薬品性および耐摩耗性を改善するために添加される。架橋剤は、通常、低分子量のポリオールまたはポリアミンである。
【０１７６】
本発明のＦＯＸポリウレタンの合成において用いるのに適したポリイソシアネートは、ヘキサメチレンジイソシアネート（ＨＤＩ）、イソホロンジイソシアネート（ＩＰＤＩ）、メチレンジフェニルイソシアネート（ＭＤＩ）、飽和ＭＤＩ（Ｄｅｓ−Ｗ）、ポリマーＭＤＩ（商標ＩＳＯＮＡＴＥ下でＤｏｗ Ｃｈｅｍｉｃａｌ Ｃｏ．から入手できる）、一連の低官能性イソシアネート、トルエンジイソシアネート（ＴＤＩ）、ポリマーＨＤＩ（商標ＤＥＳＭＯＤＵＲ Ｎ−１００（ヘキサメチレンジイソシアネートを基剤とした溶媒不含の脂肪族ポリイソシアネート樹脂ベースン）および商標ＤＥＳＭＯＤＵＲ Ｎ−３２００（ヘキサメチレンジイソシアネート、シクロヘキシレン−１，４−ジイソシアネートおよび２，２，４−トリメチルヘキサメチレンジイソシアネートを基剤とした脂肪族ポリイソシアネート樹脂）下でＢａｙｅｒ社のＭｏｂａｙ Ｃｏｒｐｏｒａｔｉｏｎから入手できる）を包含するが、しかしそれらに限定されない。ＮＣＯ：ＯＨ比率は約１．１から約０．９の範囲にあり得、そして一層好ましくはＮＣＯ：ＯＨ比率は約１．０２である。
【０１７７】
通常用いられる架橋剤は、低分子量のポリオールまたはポリアミンである。適当な架橋剤の例は、トリメチロールプロパン、ペンタエリトリトール、ＩＳＯＮＯＬ（登録商標）９３、トリメチロールエタン、トリエタノールアミン、Ｊｅｆｆａｍｉｎｅ、１，４−ブタンジアミン、キシレンジアミン、ジエチレントリアミン、メチレンジアニリン、ジエタノールアミン、等を包含するが、しかしそれらに限定されない。好ましい具体的態様において、トリメチロールプロパン、ＩＳＯＮＯＬ（登録商標）９３、メチレンジアニリンおよびＪｅｆｆａｍｉｎｅが、用いられる架橋剤である。エラストマーの機械的性質は、架橋剤の量を変動することにより変えられ得る。一般に、ポリウレタン処方物中の架橋剤の量を増加することは、より高いモジュラス並びに改善された耐薬品性および耐摩耗性を有する物質に通じる。架橋剤の量は、約０から約１５重量％一層好ましくは約１．５から約５重量％にて変動され得る。
【０１７８】
本発明において用いるのに適した触媒は、トリエチルアミン、トリエチレンジアミン、トリフェニルビスマス、クロムアセチルアセトネート、鉛オクトネート、第２鉄アセチルアセトネート、スズオクタノエート、ジブチルスズジラウレート、等を包含するが、しかしそれらに限定されない。好ましい具体的態様において、触媒は、ジブチルスズジラウレートである。触媒は主として反応速度を増加させるために添加され、そして所望される場合反応は触媒の不存在下で行われ得る、ということが留意されるべきである。触媒濃度は、約０．００１から約１重量％一層好ましくは約０．１と０．２重量％の範囲にあり得る。
【０１７９】
ＦＯＸプレポリマーから製造されるポリウレタンの場合のように、バルク材は、上記の処方物を型に流し込み、この混合物を脱ガスしそして次いでこの混合物を約２０℃から約１５０℃の範囲の温度にて約３から約３６時間硬化することにより製造される。現在のところ好ましい具体的態様において、硬化温度は約６５℃である。上記の処方物は、触媒の量を約０．５％に増加することにより室温にて硬化され得る、ということが留意される。硬化はまた、試料の厚さおよび用いられる架橋剤のタイプに依存する。薄い試料は６５℃にて約３時間以内で硬化するのに対して、１／８インチの厚さの試料は硬化するのに約８時間と約１６時間の間の時間要し得る。薄い膜は、上記の処方物をＴＨＦで希釈し、この混合物を基体上にたとえばドクターブレードでもって広げそして次いでこの被覆された基体をオーブン中で６５℃にて硬化することにより製造される。その代わりに、基体は、浸漬被覆または吹付け被覆されそしてオーブン中で６５℃にて硬化され得る。加えて、アミンを基剤とした架橋剤は、ポリオールより速い硬化を促進する。
【０１８０】
一般に、ＦＯＸ／ＴＨＦコプレポリマーから製造されたポリウレタンは、粘着力がなくかつ不透明なエラストマーである。それらは約−２０℃未満のガラス転移温度を示し、また典型的には約１０８°と約１２６°の間の水との静的接触角を有する。これらの物質は、メタノール、トルエン、ヘキサン、四塩化炭素、メチルエチルケトンおよびケロシンのような普通有機溶媒に不溶であるが、しかしＴＨＦおよびＦｒｅｏｎＴＭ１１３中で膨潤する。かかる物質は、ステンレス鋼（ＳＳ ３０４）、グラファイト、ＥＰＤＭゴム、アルミニウムおよびガラスのような様々な基体に対して良好ないし優秀な付着性を示す。典型的には、基体は、使用に先立って、水およびアセトンで清浄にされそして次いでオーブン中で乾燥される。結合は、プレポリマー、架橋剤、ポリイソシアネートおよび触媒の混合物を直接的に基体上で硬化することにより達成される。
【０１８１】
これらのポリウレタンに関して行われた研究により、ＦＯＸモノマーとＴＨＦとの共重合はフッ素化プレポリマーを製造するコストを低減するのみならず、優れた性質を有する物質ももたらす。更に、ＦＯＸ／ＴＨＦポリウレタンはＦＯＸポリウレタンより良好な付着性および優れた機械的性質を示す一方、ＦＯＸポリウレタンの基本性質すなわち低いガラス転移温度、高い付着性、加工性、高い疎水性、低い摩擦係数、低い表面エネルギー、等を保持する。
【０１８２】
性質の独特の組合わせの結果として、ＦＯＸ／ＴＨＦコプレポリマーから製造されたポリウレタンは、汚れ剥離被膜として；ガラスが滑走される窓用溝形材、ベルトおよび風防ワイパー用の耐摩耗性の低摩擦被膜として；ブシュ、ガスケットおよびエンジンマウントとして；電子装置用封入材として；推進薬および発火信号用のバインダーとして；人工関節として；歯科用材料として；および自動車、船舶および工業用途用の被膜として有用である。好ましい用途は、汚れ剥離被膜、窓用溝形材用の被膜、並びに推進薬および発火信号用のバインダーである。
【０１８３】
本発明は、特定の例として一層詳細に記載される。次の例は、例示の目的のために与えられ、そして本発明を決して限定するようには意図されていない。当業者は、本質的に同じ結果をもたらすように変更または改変され得る様々な重要でないパラメーターを容易に認識しよう。
【０１８４】
実施例
Ａ．実験の部
フルオロトリクロロメタンに対するテトラメチルシランおよび弗素のシフトを基準とした陽子および炭素のシフト（ｐｐｍ）を用いて重水素クロロホルム溶液中で３００ＭＨｚにおいてＢｒｕｋｅｒ  ＭＳＬ−３００分光計でＮＭＲ分析を行った。ＫＢｒに基づくＮｉｃｈｏｌｅｔ  ＳＸ−５分光計で拡散反射率によるＩＲ分析を行った。Ｄｕｐｏｎｔ  ＤＳＣ９１００分析計で熱分析を行った。
【０１８５】
Ｂ．モノマー
実施例Ｉ
この実施例は、異なる二つの手順を用いる３，３−ビス−（２，２，２−トリフルオロエトキシメチル）オキセタン（Ｂ６−ＦＯＸ）の調製および特性に関する。
【０１８６】
ｉ．手順Ａ
水素化ナトリウム（鉱油中の５０％分散液、１８．４ｇ、０．３８３モル）をヘキサン（２ｘ）で洗浄し、ＤＭＦ（２００ｍＬ）中に懸濁させた。その後、トリフルオロエタノール（３８．３ｇ、０．３８３モル）を４５分にわたり滴下し、その間に水素ガスが発生した。混合物を３０分にわたり攪拌し、ＤＭＦ（５０ｍＬ）中の３，３−ビス−（ヒドロキシメチル）オキセタンジ−ｐ−トルエンスルホネート（３０．０ｇ、０．０７３モル）の溶液を添加した。混合物を６４時間にわたり７５℃に加熱し、その時点でアリコートの１Ｈ・ＮＭＲ分析によって出発スルホネートが消費されたことが示された。混合物を水に注ぎ、塩化メチレン（２ｘ）で抽出した。混ぜた有機抽出物をブライン、２％水性ＨＣｌ、水で洗浄し、乾燥（ＭｇＳＯ４）し、蒸発させて１７．５ｇ（１００％）の３，３−ビス−（２，２，２−トリフルオロエトキシメチル）オキセタンがＤＭＦ（１％未満）を含有する油として生じた。４２〜４８℃（０．１ｍｍ）でのバルブツーバルブ（ｂｕｌｂ  ｔｏ  ｂｕｌｂ）蒸留によって油を精製して、無色油である１５．６ｇ（７９％）の分析的に純粋なＢ６−ＦＯＸが生じた。ＩＲ（ＫＢｒ）２９６０〜２８８０、１３６０〜１０８０、９９５、８４０ｃｍ−１。１Ｈ・ＮＭＲ：δ３．８７（ｓ、４Ｈ）、３．８７（ｑ、Ｊ＝８．８Ｈｚ、４Ｈ）、４．４６（ｓ、４Ｈ）。１３Ｃ・ＮＭＲ：δ４３．６９、６８．６２（ｑ、Ｊ＝３５Ｈｚ）、７３．１５、７５．５９、１２３．８７（ｑ、Ｊ＝２７５Ｈｚ）、１９Ｆ・ＮＭＲ：δ−７４．６（ｓ）。Ｃ９Ｈ１２Ｆ６Ｏ３に関する分析計算値：Ｃ：３８．３１、Ｈ：４．２９、Ｆ：４０．４０。検出値：Ｃ：３８．３０、Ｈ：４．３０、Ｆ：４０．１９。
【０１８７】
ｉｉ．手順Ｂ
メカニカルスターラー、凝縮器および温度計が装着された２Ｌの丸底フラスコに、３，３−ビス−（ブロモメチル）オキセタン（３００ｇ、１．２モル）、トリフルオロエタノール（２８４ｇ、２．８モル）、テトラブチルアンモニウムブロミド（３９．９ｇ、０．１２モル）および水（２６５ｍＬ）を投入した。混合物を８５℃に加熱し、添加漏斗を介して５０％水酸化カリウム水溶液（６７２ｇ、５．１モル）を３時間にわたり添加した。反応の進行をＧＬＣによって監視し、３，３−ビス−（ブロモメチル）オキセタンの９９％より多くが消費された時に反応混合物を室温に冷却し、水（５００ｍＬ）で希釈した。有機相を分離し、２％水酸化カリウム水溶液（５００ｍＬ）および水（５００ｍＬ）で洗浄した。その後、粗製品を減圧（ｂｐ＝１０３℃／５ｍｍ／Ｈｇ）下で蒸留して、無色油である９９％より高い純度（ＧＬＣ）の３，３−ビス−（２，２，２−トリフルオロエトキシメチル）オキセタン２７８ｇ（８０％）が生じた。スペクトル分析によると、この方法によって調製された製品が手順Ａによって調製されたＢ６−ＦＯＸモノマーと同じであることが明らかになった。
【０１８８】
実施例ＩＩ
この実施例は、３，３−ビス−（２，２，３，３，４，４，４−ヘプタフルオロブトキシメチル）−３−メチルオキセタン（Ｂ１４−ＦＯＸ）の調製および特性に関する。
【０１８９】
メカニカルスターラーおよび還流凝縮器が装着された１２Ｌの丸底フラスコに、３，３−ビス−（ブロモメチルオキセタン）（６７８ｇ、２．８モル）、２，２，３，３，４，４，４−ヘプタフルオロブタン−１−オール（１１６５ｇ、５．８２モル）、テトラブチルアンモニウムブロミド（５５．４ｇ、０．１７モル）および水（１２００ｍＬ）を投入した。混合物を８５℃に加熱し、５０％水性水酸化ナトリウム（６４０ｇ、８．０モル）の溶液を４時間にわたり徐々に添加した。その後、得られた混合物を約１００℃で１６時間にわたり加熱し、この時点でＧＬＣ分析によると、出発オキセタンの９５％より多くが消費されたことが明らかになった。混合物を室温に冷却し、有機層を分離した。その後、有機層を水（２ｘ１０００ｍＬ）で洗浄し、乾燥（ＭｇＳＯ４）し、濾過し、減圧下で分留した。２７℃／２ｍｍ／Ｈｇで沸騰する第１の留分は、未反応ヘプタフルオロブタノールから構成され、それを再循環した。１１０℃／１ｍｍ／Ｈｇで沸騰する第２の留分は、所望製品、すなわちＢ１４−ＦＯＸ（７７６ｇ、８３％）であった。ＧＬＣ面積％分析、１Ｈ・ＮＭＲおよび１３Ｃ・ＮＭＲによって決定して、製品は９９％より高い純度であった。１Ｈ・ＮＭＲ：δ３．８６（ｓ、４Ｈ）、３．９３（ｔ、Ｊ＝２３．２Ｈｚ、４Ｈ）、４．４４（ｓ、４Ｈ）。１３Ｃ・ＮＭＲ：δ４３．８４、６８．０３、７３．５１、７７．６１、１１５．３９、１１５．８４、１１９．６。１９Ｆ・ＮＭＲ：δ−８１．６１、−１２１．０、−１２８．２。
【０１９０】
この材料のサンプルをカラムクロマトグラフィーによって精製して純粋なポリ（Ｂ１４−ＦＯＸ）が生じた。溶離剤としてヘキサンと酢酸エチルを用い短いシリカゲルプラグを通してポリ（Ｂ１４−ＦＯＸ）グリコールと環式オリゴマーとの粗混合物（１０ｇ）を濾過した。所望ポリ（Ｂ１４−ＦＯＸ）グリコールは酢酸エチルフラクション中に存在し、減圧下で溶媒を蒸発させることにより、それを４２％の収率で単離した。白色ワックスである製品は、０．５％未満の環式材料を含有することがＧＰＣ分析によって判明した。ＧＰＣ：Ｍｗ＝９，０４７、ＰＤ＝１．３４。１Ｈ・ＮＭＲ（ＣＤＣｌ３／Ｆ１１３／ＴＦＡＡ）：δ３．３９（ｓ、４Ｈ）、３．５９（ｓ、４Ｈ）、３．８７（ｔ、１３．５Ｈｚ、４Ｈ）および４．４０（ｓ、−ＣＨ２ＯＣＯＣＦ３）。１３Ｃ・ＮＭＲ：δ４６．４、６８．５（ｔ）、７０．１および７２．１（弗素を保持する炭素からの信号を含めていない）。
【０１９１】
実施例ＩＩＩ
この実施例は、３，３−ビス−（２，２，３，３，４，４，５，５，６，６，７，７，７−ペンタデカフルオロオクチルオキシメチル）オキセタン（Ｂ３０−ＦＯＸ）の調製および特性に関する。
【０１９２】
３，３−ビス−（クロロメチルオキセタン）（３．０ｇ、１９．４ミリモル）、ペンタデカフルオロオクタン−１−オール（１６ｇ、４０ミリモル）、テトラブチルアンモニウムブロミド（１３．２ｇ、４０ミリモル）、水（３５ｍＬ）および５０％水性水酸化ナトリウム（３．５ｇ、４４ミリモル）の混合物を１００℃で４８時間にわたり加熱した。反応混合物をＦｒｅｏｎ（登録商標）１１３（１０ｍＬ）で希釈し、有機層を分離した。その後、有機層を水で洗浄し、乾燥（ＭｇＳＯ４）し、濾過し、減圧下で溶媒をストリッピングして１６．１ｇの粗製品が生じた。減圧下（１２０〜１２５／０．２ｍｍ／Ｈｇ）での粗製品のＫｕｇｅｌｒｏｈｒ蒸留によって、油である１３．８ｇ（８２％）のＢ３０−ＦＯＸが生じた。１Ｈ・ＮＭＲ：δ３．８７（ｓ、４Ｈ）、３．９３（ｔ、Ｊ＝２３．８Ｈｚ、４Ｈ）、４．４４（ｓ、４Ｈ）。
【０１９３】
実施例ＩＶ
この実施例は、３，３−ビス−（３，３，４，４，５，５，６，６，７，７，８，８，８−トリデカフルオロオクチルオキシメチル）オキセタン（Ｂ２６−ＦＯＸ）の調製および特性に関する。
【０１９４】
３，３−ビス−（ヨードメチル）オキセタン（４．３ｇ、１２．７ミリモル）、３，３，４，４，５，５，７，７，８，８，８−トリデカフルオロオクタン−１−オール（９．１ｇ、２５ミリモル）、テトラブチルアンモニウムブロミド（０．５４ｇ、１．７ミリモル）、水（７．５ｍＬ）および５０％水酸化ナトリウム（４．９ｇ、６１．２ミリモル）の混合物を１００℃で１６時間にわたり加熱した。反応混合物をＦｒｅｏｎ（登録商標）１１３と塩化メチレンの１：１混合物で希釈し、有機層を分離し、水で洗浄した。その後、有機層を乾燥し、濾過し、減圧下で溶媒をストリッピングして１１ｇの黄色っぽい褐色油が生じた。その後、この油を減圧下で次のように蒸留した。８５℃／０．８ｍｍ／Ｈｇで蒸留した留分＃１（２．１ｇ）は未反応アルコールであった。１４０℃／０．５ｍｍ／Ｈｇで蒸留した留分＃２は油である所望製品、すなわちＢ２６−ＦＯＸ（６．５ｇ、７６％）であった。１Ｈ・ＮＭＲ（ＣＤＣｌ３）：δ２．８５（ｍ、４Ｈ）、３．５５（ｍ、４Ｈ）、３．８０（ｓ、４Ｈ）、４．４０（ｓ、４Ｈ）。
【０１９５】
実施例Ｖ
この実施例は、混合３，３−二置換オキセタンモノマーの調製および特性を示している。
【０１９６】
メカニカルスターラーおよび還流凝縮器が装着された１２Ｌの丸底フラスコに、３，３−ビス−（ブロモメチルオキセタン）（６８３．２ｇ、２．８モル）、２，２，３，３，４，４，４−ヘプタフルオロブタン−１−オール（５８０ｇ、２．９モル）、トリフルオロエタノール（２９０ｇ、２．９モル）、テトラブチルアンモニウムブロミド（５５ｇ、０．１７モル）および１．２Ｌの水を投入した。混合物を８５℃に加熱し、５０％水性水酸化ナトリウム（３２０ｇ、４モル）の溶液を４時間にわたり徐々に添加した（６モル）。その後、得られた混合物を１００℃で１６時間にわたり加熱し、その後室温に冷却し、その時点で有機層を分離した。その後、有機層を水（２ｘ１０００ｍＬ）で洗浄し、乾燥（ＭｇＳＯ４）し、濾過し、減圧下で蒸留した。低沸点留分は未反応フルオロアルコールである一方で、より高沸点の残りの留分は、３，３−二置換オキセタン、すなわち、Ｂ６−ＦＯＸ、Ｂ１４−ＦＯＸおよび３−（２，２，２−トリフルオロエトキシメチル）−３−（２，２，３，３，４，４−ヘプタフルオロブトキシメチル）オキセタン（Ｍ６−１４−ＦＯＸ）の混合物から構成されていた。
【０１９７】
Ｃ．プレポリマー
最初の二つの実施例は、二置換オキセタンモノマーのホモ重合が、融点が２０℃より高い結晶であるポリエーテルグリコールをもたらすことを示している。この方法によって製造されたポリエーテルグリコールが著しい量の環式材料で汚染されていることは注意されるべきである。環式材料は可塑化によってポリエーテルグリコールの結晶性を低下させうるので、融点の決定の前に環式材料を完全に除去することは正当化される。環式材料の除去は、クロマトグラフィーによって達成することが可能である。
【０１９８】
１．結晶性ポリマー
実施例Ｉ
この実施例は、ポリ［３，３−ビス−（２，２，２−トリフルオロエトキシメチル）オキセタン］（ポリ（Ｂ６−ＦＯＸ）グリコール）の調製および特性を示している。
【０１９９】
メカニカルスターラー、温度計および添加漏斗が装着された５Ｌの丸底フラスコに、塩化メチレン（９００ｍＬ）中のトリフルオロエタノール（５．８ｇ、０．０５８モル）と三弗化硼素エーテレート（１１．４ｇ、０．８１モル）の溶液を投入した。混合物を室温で１５分にわたり攪拌し、塩化メチレン（４８５ｍＬ）中の３，３−ビス−（２，２，２−トリフルオロエトキシメチル）オキセタン（１１４６ｇ、４．１ミリモル）の溶液を約２．５時間にわたり添加した。その後、得られた混合物を室温で１６時間にわたり攪拌し、その時点でアリコートの１Ｈ・ＮＭＲ分析によって出発オキセタンが消費されたことが示された。反応を水で冷却し、有機層をブラインおよび２％水性ＨＣｌで洗浄した。減圧下で溶媒を蒸発させて白色蝋状固体である１０５３ｇ（９１％）のポリ［３，３−ビス−（２，２，２−トリフルオロエトキシメチル）］オキセタンが生じた。ＤＳＣ：ｍｐ７１．７℃（δＨ＝２６．３５ジュール／ｇ）、分解＞２１０℃。ＧＰＣ（ＴＨＦ）：Ｍｗ＝２７，０００、多分散性インデックス（ＰＤＩ）＝２．２。１Ｈ・ＮＭＲ：１．６０（ｍ）、２．４６（ｓ）、３．３６（ｓ、４Ｈ）、３．５８（ｓ、４Ｈ）、３．７９（ｑ、４Ｈ）。１３Ｃ・ＮＭＲ：４５．４９、６８．２５（ｑ、Ｊ＝３３Ｈｚ）、６９．２０、７０．９７、１２３．８１（ｑ、Ｊ＝２８０Ｈｚ）。
【０２００】
実施例ＩＩ
この実施例は、ポリ［３，３−ビス−（２，２，３，３，４，４，４−ヘプタフルオロブトキシメチル）オキセタン］（ポリ（Ｂ１４−ＦＯＸ）グリコール）の調製および特性を示している。
【０２０１】
上に似たやり方で、Ｆｒｅｏｎ（登録商標）１１３（７５ｍＬ）中の３，３−ビス−（２，２，３，３，４，４，４−ヘプタフルオロブトキシメチル）オキセタン（２５２ｇ、５２３ミリモル）の溶液を塩化メチレン（１７５ｍＬ）中の三弗化硼素エーテレート（１ｇ、７．０ミリモル）とトリフルオロエタノール（０．５ｇ、５．０ミリモル）との混合物に室温で添加した。その後、得られた混合物を室温で４６時間にわたり攪拌し、その時点で１Ｈ・ＮＭＲ分析によって出発オキセタンモノマーの９５％より多くが消費されたこと明らかになった。反応を水で冷却し、プレポリマーをメタノール中に沈殿させて、乾燥後に２２１ｇの無色油が生じた。ＧＰＣ分析によると、油は約７０％ポリ（Ｂ１４−ＦＯＸ）グリコールと３０％環式材料との混合物であることが明らかになった。
【０２０２】
実施例ＩＩＩ
この実施例は、３，３−ビス−（１，１，２，２−テトラヒドロパーフルオロオクチルチオメチル）−３−ブロモ−１−プロパノール（米国特許第５，０９７，０４８号参照）の調製および特性を示している。
【０２０３】
３，３−ビス−（１，１，２，２−テトラヒドロパーフルオロオクチルチオメチル）オキセタン（７．０ｇ、０．００８３モル）を臭化水素酸（４８％、３．１９０．０１８モル）およびトルエン（２０．０ｇ）と合わせて三つ口フラスコに投入した。攪拌しながら窒素下で反応を４時間にわたり１００℃で加熱した。その後、水／トルエン共沸混合物を１１０℃で除去した。その後、溶媒を真空下で除去して、濃褐色液体が生じ、それはＧＬＣによって９９％純度であった。ＮＭＲによって、１．８０ｐｐｍ、１陽子、（−ＯＨ）；２．２−２．６ｐｐｍ、４陽子、（２ＸＲｆＣＨ２）；２．７−２．９ｐｐｍ、８陽子、（２ＸＣＨ２ＳＣＨ２）、３．５３ｐｐｍ、２陽子、（ＣＨ２Ｂｒ）；３．６５ｐｐｍ、陽子、（ＣＨ２ＯＨ）で陽子共鳴が示された。ＣＨ２１Ｈ１７ＯＳ２Ｆ２６Ｂｒに関する分析；計算値：Ｃ：２７．３％、Ｈ：１．９％、Ｂｒ：８．７％、Ｆ：５３．５％、Ｓ：７．０％。検出値：Ｃ：２７．１％、Ｈ：１．７％、Ｂｒ：９．１％、Ｆ：５１．５％、Ｓ：７．１％。
【０２０４】
２：非結晶性ポリマー
実施例Ｉ〜ＶＩは、本発明の核心を示している。すなわち、二置換オキセタンモノマーと、非対称置換オキセタンモノマーである一置換オキセタンモノマーまたはＴＨＦなどの非弗素化環式エーテルのいずれかとの共重合によって、二置換オキセタンホモプレポリマーの結晶的性質を減少させることが可能であることである。得られたコプレポリマーは、ＤＳＣにおいて結晶性が存在しないことにより示されるように非晶質であり、従ってエラストマーの調製においてソフトブロックとして用いることが可能である。
【０２０５】
共重合を塩化メチレンまたはＴＨＦ（この場合、ＴＨＦは反応溶媒として機能する）中で行うことが可能である。モノマー対開始剤比を調節することによりコプレポリマーの分子量を制御する。例えば、２０のモノマー対開始剤比は、理論的に２０の重合度（ＤＰ）をもつポリエーテルグリコールに導く筈である。この方法において用いられる開始剤はブタンジオールである。しかし、水および種々の他のアルコールも開始剤としてうまく用いられてきた。水も開始剤として極めて効率的に機能し、そして完全に除去するのが難しいので、分子量の計算において開始剤としてブタンジオールに加えて水を考慮することが重要である。モノマーおよび溶媒中の水の量は、カールフィッシャー分析によって容易に測定される。適切な分子量の制御によって、主ポリエーテル主鎖に沿って２０〜４００個の間の化学結合を有するマクロ（ｍａｃｒｏ）ジオールが得られ、それはエラストマーを調製するために有用である。
【０２０６】
コプレポリマー中のＦＯＸセグメントとＴＨＦセグメントのモル比は、１Ｈ・ＮＭＲ分析によって容易に確定される。しかし、１Ｈ・ＮＭＲ分析によってコプレポリマー中の二種のＦＯＸコモノマーの比を決定するのは多少より困難である。しかし、この比は、定量的１３Ｃ／ＮＭＲの使用によって確定することが可能である。ｉｇａｔｅｄ実験は、１３Ｃ信号を容易に積分することを可能にする。
【０２０７】
上述したように、グリコールの調製に際して用いられる好ましい触媒はＢＦ３・ＴＨＦである。この触媒の使用は二官能性材料の調製を見込んでいるからである。さらに、多様な開始剤を用いることが可能である。こうした開始剤には、水および上述したものが挙げられるが、それらに限定されない。さらに、多様な溶媒を用いることが可能である。適する溶媒には、ＴＨＦ、塩素化溶媒、弗素化溶媒、トルエン、ヘプタン、テトラヒドロピラン、バートレル（ｖｅｒｔｒｅｌ）（デュポン（ＤｕＰｏｎｔ）から市販されているデカフルオロペンタン）、トリフルオロトルエン、ｐ−クロロトリフルオロトルエンおよびエステルなどが挙げられるが、それらに限定されない。現在好ましい実施形態において、ＴＨＦは溶媒として用いられ、よって塩化メチレンの使用をなくしている。しかし、再び、塩素化溶媒と弗素化溶媒の両方を重合反応のために用いることが可能である。重合反応を行うための好ましい温度は約２５℃〜約７０℃の範囲であり、より高い温度は重合反応を速める傾向がある。
【０２０８】
実施例Ｉ
この実施例は、３，３−ビス−（２，２，３，３，４，４，４−ヘプタフルオロブトキシメチル）オキセタンとテトラヒドロフランとの７０：３０コプレポリマー［ポリ（Ｂ１４−ＦＯＸ／ＴＨＦ（７０：３０）グリコール］の調製および特性を示している。
【０２０９】
テトラヒドロフラン（３．１ｇ、４３ミリモル）中のブタン−１，４−ジオール（３２８ｍｇ、３，６４ミリモル）と三弗化硼素テトラヒドロフラネート（１５２ｍｇ、１．０８ミリモル）の溶液を乾燥重合フラスコ内で窒素下において１５℃で５分にわたり攪拌した。その後、３，３−ビス−（２，２，３，３，４，４，４−ヘプタフルオロブトキシメチル）オキセタン（２０．０ｇ、４１．５ミリモル）を添加し、得られた混合物を１５℃で２４時間にわたり攪拌し、その時点でアリコートの１Ｈ・ＮＭＲ分析によって出発試薬が本質的に反応しなかったことが示された。溶液を３時間にわたり６５℃に加温し、その時点でアリコートの１Ｈ・ＮＭＲ分析によってオキセタンモノマーが消費されたことが示された。反応混合物を水で冷却し、有機層を分離し、等体積のメタノールに添加した。メタノールをデカントし、残留油を室温において真空で乾燥して、油である２０．５ｇ（８８％）の標記コプレポリマーが生じた。ＧＰＣ分析によると、油が２％未満の環式材料を含有していることが明らかになった。１Ｈ・ＮＭＲ  ＴＦＡＡ末端基分析によって決定したこの材料の当量は２，８７９であった（この分析において、サンプルをＮＭＲチューブ内で重水素クロロホルムに溶解し、過剰の無水トリフルオロ酢酸で処理することに触れておく。末端基のトリフルオロ酢酸を現場（ｉｎ  ｓｉｔｕ）で形成する。アルコールの隣の−ＣＨ２−基をアルコールから０．５ｐｐｍダウンフィールドに移動させ、エーテル主鎖の−ＣＨ２−基に対して積分して当量を決定することが可能である）。材料は次の通り特性分析された。ＤＳＣ：Ｔｇ＝−５１℃、その他の転移は観察されず。ＧＰＣ：Ｍｗ＝６６００、多分散性インデックス（ＰＤＩ）＝１．７。１Ｈ・ＮＭＲ分析によると、油がＢ１４−ＦＯＸとＴＨＦコモノマーとの７１：２９モル％混合物であることが示された。
【０２１０】
実施例ＩＩ
この実施例は、３，３−ビス−（２，２，３，３，４，４，４−ヘプタフルオロブトキシメチル）オキセタンと中分子量のテトラヒドロフランとの９０：１０コプレポリマー［ポリ（Ｂ１４−ＦＯＸ／ＴＨＦ（９１：９）グリコール］の調製および特性を示している。
【０２１１】
塩化メチレン（２０ｍＬ）中の１，４−ブタンジオール（７９ｍｇ、０．８７ミリモル）と三弗化硼素テトラヒドロフラネート（０．２７ｇ、１．９ミリモル）の溶液を乾燥重合フラスコ内で窒素下において室温で５分にわたり攪拌した。次に、Ｆｒｅｏｎ（登録商標）１１３（２０ｍＬ）中の３，３−ビス−（２，２，３，３，４，４，４−ヘプタフルオロブトキシメチル）オキセタン（８３．４ｇ、１７３ミリモル）とテトラヒドロフラン（２．５ｇ、３４．７ミリモル）の溶液を添加し、得られた混合物を室温で２日にわたり攪拌した。反応の進行を１Ｈ・ＮＭＲによって監視し、完了すると反応混合物を水で冷却した。有機層を分離し、水で洗浄し、等体積のメタノールに添加した。メタノール層をデカントし、残留油を３５℃において真空で乾燥して、油である７２．６ｇの標記コプレポリマーが生じた。油の１Ｈ・ＮＭＲによると、油が二つのコモノマーである、それぞれ３，３−ビス−（２，２，３，３，４，４，４−ヘプタフルオロブトキシメチル）オキセタンとテトラヒドロフランの９１：９モル％混合物であることが明らかになった。１Ｈ・ＮＭＲ  ＴＦＡＡ末端基分析によって決定したコプレポリマーの当量は１４，９５０であることが判明した。ＧＰＣ：Ｍｗ＝１２，４９３、多分散性インデックス（ＰＤＩ）＝１．２４、＜０．５％環式テトラマー。ＤＳＣ：Ｔｇ＝−５３℃。コプレポリマーは、−２０℃で約二ヶ月にわたり貯蔵して結晶化しない無色油であった。
【０２１２】
実施例ＩＩＩ
この実施例は、３，３−ビス−（２，２，３，３，４，４，４−ヘプタフルオロブトキシメチル）オキセタンと低分子量のテトラヒドロフランとの９０：１０コプレポリマー［ポリ（Ｂ１４−ＦＯＸ／ＴＨＦ（９０：１０）グリコール］の調製および特性を示している。
【０２１３】
塩化メチレン（４ｍＬ）中の１，４−ブタンジオール（１．９２ｇ、２１．３ミリモル）と三弗化硼素テトラヒドロフラネート（０．９３ｇ、６．６ミリモル）の溶液を乾燥重合フラスコ内で窒素下において室温で５分にわたり攪拌した。次に、Ｆｒｅｏｎ（登録商標）１１３（２０ｍＬ）中の３，３−ビス−（２，２，３，３，４，４，４−ヘプタフルオロブトキシメチル）オキセタン（１００ｇ、２０７ミリモル）の溶液を添加し、得られた混合物を室温で２日にわたり攪拌した。反応の進行を１Ｈ・ＮＭＲによって監視し、完了すると反応混合物を水で冷却した。有機層を分離し、水で洗浄し、乾燥（ＭｇＳＯ４）し、濾過し、減圧下で溶媒をストリッピングして、油である１１４．９ｇ（９７％）の標記コプレポリマーが生じた。油の１Ｈ・ＮＭＲ分析によると、油が二つのコモノマーである、それぞれ３，３−ビス−（２，２，３，３，４，４，４−ヘプタフルオロブトキシメチル）オキセタンとＴＨＦとの９１：９モル％混合物であることが明らかになった。１Ｈ・ＮＭＲ  ＴＦＡＡ末端基分析によって決定したコプレポリマーの当量は１，９５０であった。ＧＰＣ：Ｍｗ＝４１７５、多分散性インデックス（ＰＤＩ）＝１．２４。ＤＳＣ：Ｔｇ＝−５３℃。コプレポリマーは、−２０℃で約五週間にわたり貯蔵された時に結晶化しない油であった。
【０２１４】
実施例ＩＶ
この実施例は、３，３−ビス−（２，２，３，３，４，４，４−ヘプタフルオロブトキシメチル）オキセタンと３−（２，２，３，３，４，４，４−ヘプタフルオロブトキシメチル）−３−メチルオキセタンとの５０：５０コプレポリマー［ポリ（Ｂ１４／７−ＦＯＸ）（５０：５０）グリコール］の調製および特性を示している。
【０２１５】
塩化メチレン（４０ｍＬ）中のブタン−１，４−ジオール（７９１ｍｇ、８．８ミリモル）と三弗化硼素テトラヒドロフラネート（３７３ｇ、２．６６ミリモル）の溶液を乾燥重合フラスコ内で窒素下において室温で５分にわたり攪拌した。次に、Ｆｒｅｏｎ（登録商標）１１３（２０ｇ）中の３−（２，２，３，３，４，４，４−ヘプタフルオロブトキシメチル）−３−メチルオキセタン（２１．５ｇ、７５．７ミリモル）と３，３−ビス−（２，２，３，３，４，４，４−ヘプタフルオロブトキシメチル）オキセタン（３５．６ｇ、７３．８ミリモル）をまとめて添加し、得られた混合物を室温で６４時間にわたり攪拌した。その時点でアリコートの１Ｈ・ＮＭＲ分析によって出発試薬が本質的に消費されたことが示された。１０％炭酸水素ナトリウムを含有する等体積の水で混合物を冷却した。有機層を分離し、水性炭酸水素ナトリウム、水および飽和ブライン溶液で順次洗浄した。残留物を５０℃において真空で蒸発させて無色油が生じた。油をヘキサン（７５ｍＬ）と合わせて１６時間にわたり攪拌し、ヘキサン層をデカントし、油を５０℃において真空で乾燥して油である４５ｇ（７９％）のポリ（Ｂ１４／７−ＦＯＸ）（５０：５０）グリコールが生じた。１３ＣＮＭＲ分析（ｉｇａｔｅｄ）によると、油がＢ１４−ＦＯＸと７−ＦＯＸコモノマーの５０：５０モル％混合物であることが明らかになった。１Ｈ・ＮＭＲ  ＴＦＡＡ分析によって決定したコプレポリマーの当量は２，６５０であった。コプレポリマーは次の通り特性分析された。ＤＳＣ：Ｔｇ＝−５１℃。ＧＰＣ：Ｍｗ＝５，６７３、多分散性インデックス（ＰＤＩ）＝１．７。１３ＣＮＭＲ：第四炭素が４１．４および４６．０５で観察された。１９Ｆ・ＮＭＲ：−８２．０２、−１２１．３７および−１２８．５２。
【０２１６】
コプレポリマーは、−２０℃で長く貯蔵（約二ヶ月）して結晶化しない油であった。ＤＳＣ分析によると、ガラス転移点（−５２℃）以外の他の転移が−８０〜１５０℃の温度範囲において観察されないことが明らかになった。
【０２１７】
実施例Ｖ
この実施例は、３，３−ビス−（２，２，３，３，４，４，４−ヘプタフルオロブトキシメチル）オキセタンと３−ヘプタフルオロブトキシメチル−３−メチルオキセタンとの８０：２０コプレポリマー［ポリ（Ｂ１４／７−ＦＯＸ）（８０：２０）グリコール］の調製および特性を示している。
【０２１８】
塩化メチレン（３０ｍＬ）中の１，４−ブタンジオール（０．５５ｇ、６．１ミリモル）と三弗化硼素テトラヒドロフラネート（０．２６ｇ、１．８５ミリモル）の溶液を乾燥重合フラスコ内で窒素下において室温で５分にわたり攪拌した。次に、Ｆｒｅｏｎ（登録商標）１１３（１０．５ｍＬ）中の３，３−ビス−（２，２，３，３，４，４，４−ヘプタフルオロブトキシメチル）オキセタン（４０．０ｇ、８２．９ミリモル）と３−ヘプタフルオロブトキシメチル−３−メチルオキセタン（５．９ｇ、２０．７ミリモル）の溶液を添加し、得られた混合物を室温で４日にわたり、そして３５℃で１６時間にわたり攪拌した。反応の進行を１Ｈ・ＮＭＲによって監視し、完了すると反応混合物を水で冷却した。有機層を分離し、等体積の水で洗浄し、乾燥（ＭｇＳＯ４）し、濾過し、減圧下で溶媒をストリッピングして、油である４２．４ｇ（９１％）の標記コプレポリマーが生じた。ＤＳＣ：Ｔｇ＝−４０℃、その他の転移は観察されず。ＧＰＣ：Ｍｗ＝４，２００、多分散性インデックス（ＰＤＩ）＝１．２５。１Ｈ・ＮＭＲ（ＴＦＡＡ分析）：当量＝２，０５０。二つのコモノマーである３，３−ビス−（２，２，３，３，４，４，４−ヘプタフルオロブトキシメチル）−メチルオキセタンと３−ヘプタフルオロブトキシメチル）−３−メチルオキセタンの比は、１３ＣＮＭＲ（ｉｇａｔｅｄ）分析によって７９：２１モル％であると決定された。
【０２１９】
実施例ＶＩ
この実施例は、３，３−ビス−（２，２，２−トリフルオロエトキシメチル）オキセタンと３−トリフルオロエトキシメチル−３−メチルオキセタンとの８０：２０コプレポリマー［ポリ（Ｂ６／３−ＦＯＸ）グリコール］の調製および特性を示している。
【０２２０】
塩化メチレン（１５０ｍＬ）中の１，４−ブタンジオール（５．５ｇ、６１ミリモル）と三弗化硼素テトラヒドロフラネート（２．５ｇ、１８．６ミリモル）の溶液を室温で１５分にわたり攪拌した。次に、Ｆｒｅｏｎ（登録商標）１１３（３０ｍＬ）中の３，３−ビス−（２，２，２−トリフルオロエトキシメチル）オキセタン（２２７ｇ、８０５ミリモル）と３−トリフルオロエトキシメチル−３−メチルオキセタン（３８．３ｇ、２０８ミリモル）の溶液を添加し、得られた混合物を室温で１日にわたり、そして還流状態で２日にわたり攪拌した。反応の進行を１Ｈ・ＮＭＲによって監視し、完了すると反応混合物を水で冷却した。有機層を分離し、水で洗浄し、乾燥（ＭｇＳＯ４）し、濾過し、減圧下で溶媒をストリッピングして、無色油である２５３ｇ（９５％）の標記コプレポリマーが生じた。二つのコモノマー単位である３，３−ビス−（２，２，２−トリフルオロエトキシメチル）オキセタンと３−トリフルオロエトキシメチル−３−メチルオキセタンの比は、１３ＣＮＭＲ（ｉｇａｔｅｄ）分析によって８２：１８モル％であると決定された。１Ｈ・ＮＭＲ  ＴＦＡＡ分析によって決定した当量は２，１６４であると判明した。
【０２２１】
実施例ＶＩＩ
この実施例は、Ｍ６−１４−ＦＯＸとテトラヒドロフランとの７０：３０コプレポリマー［ポリ（Ｍ６−１４−ＦＯＸ／ＴＨＦ）（７０：３０）グリコール］の調製および重合を示している。
【０２２２】
３．１ｇのテトラヒドロフラン中のブタン−１，４−ジオール（３．６ミリモル）と三弗化硼素テトラヒドロフラネート（１．０８ミリモル）の溶液を重合フラスコ内で乾燥窒素下において１５℃で５分にわたり攪拌した。Ｍ６−１４−ＦＯＸ（２０．０ｇ）を混合物に添加し、１５℃で２．５時間にわたり攪拌し、その後、３時間にわたり６５℃に加熱した。アリコートの１Ｈ・ＮＭＲ分析によってモノマーが消費されたことが示された。反応を過剰の水で冷却し、有機層を分離し、等量のメタノールの添加によってコプレポリマーを分離した。メタノールの分離後に、残留ポリマー油を真空乾燥した。ＧＰＣ分析によって環式材料が２％未満であることが明らかになった。１Ｈ・ＮＭＲ  ＴＦＡＡ末端基分析によって決定したグリコールの当量は３，０００であった。材料は−５２℃のＴｇを示し、その他の転移を示さなかった。ＧＰＣによって１．８の多分散性インデックス（ＰＤＩ）が示された。
【０２２３】
３．代表的なコプレポリマー
本明細書に記載された方法を用いて、二置換ＦＯＸモノマーを一置換ＦＯＸモノマーおよびＴＨＦと共重合した。代表的なコプレポリマーを表３に記載する。
【表３】
2003524684.tif 000045
【０２２４】
種々のコプレポリマーの特性と特徴を試験した。表４に記載したように、二置換および一置換ＦＯＸモノマーから形成されたコプレポリマーと二置換ＦＯＸモノマーとＴＨＦから形成されたコプレポリマーの両方は非結晶性である。すなわち、それらは非晶質油である。
【表４】
2003524684.tif 000046
【０２２５】
Ｄ．ポリウレタン
実施例Ｉ
この実施例は、ポリ（Ｂ１４／７−ＦＯＸ）（５０：５０）グリコールから調製された熱可塑性ポリウレタンの調製および特性を示している。
【０２２６】
５０ｍＬの三つ口フラスコをアルゴン下で乾燥し、ポリ（Ｂ１４／７−ＦＯＸ）（５０：５０）グリコール（３．４２ｇ、１２８ミリモル、当量２６５０）、ＩＰＤＩ（４６４ｍｇ、４．０５ミリモル）、ＴＨＦ（６２ｍｇ）中のＬＶ−３３／Ｔ１２触媒およびＴＨＦ（５ｍＬ）をフラスコに投入した。混合物を加熱して３．５時間にわたり還流させ、その後、ＴＨＦ（０．５ｍＬ）に溶解した１，４−ブタンジオール（ＢＤＯ）（１１１ｍｇ、２．４７ミリ当量）およびＤＭＡＣ（１．５ｍＬ）を添加した。加熱を３時間にわたり継続し、混合物を室温に冷却した。溶液を用いてガラススライドを浸漬被覆した。スライドを炉内で６５℃において乾燥して、滑らかで無色の不粘着性のコーティングが生じた。コーティングをＤＣＡによって分析し、水との１２７度の前進接触角および４１度の後退接触角を示すことが判明した。ポリマー溶液をメタノール中で沈殿させ、沈殿した材料を濾過によって集めることによりポリウレタンを単離した。濾過された材料を真空炉内で４０℃において１６時間にわたり乾燥して、不粘着性エラストマーである３．７２ｇ（８６％）の標記ポリマーが生じた。ＧＰＣ：Ｍｗ＝２５，５３２、多分散性インデックス（ＰＤＩ）＝３．１。ＤＳＣ：Ｔｇ＝−４７℃。
【０２２７】
実施例ＩＩ
この実施例は、ポリ（Ｍ６−１４−ＦＯＸ／ＴＨＦ）（７０：３０）グリコールから調製された熱可塑性ポリウレタンの調製および特性を示している。
【０２２８】
１００ｍＬの三つ口フラスコをアルゴン下で乾燥し、３８．７６ミリモルのＭＤＩおよび１０ｍＬのＤＭＡＣをフラスコに投入した。混合物を６５℃に加熱し、１０ｍＬのＴＨＦに溶解したポリ（Ｍ６−１４−ＦＯＸ／ＴＨＦ）（７０：３０）グリコール（３．１ミリモル）とジブチル錫ジラウレート触媒（４８ｍｇ）の溶液を添加した。６０℃で２時間にわたり反応させた後、１．０ｍＬのＴＨＦ中の３８．４６ミリモルの１，４−ブタンジオールを添加した。１０ｍＬのＤＭＡｃを添加し、反応を６５℃で２０時間にわたり継続した。室温に冷却した後、４００ｍＬのメタノールを添加してポリマーを沈殿させ、それを集め乾燥した。ポリウレタンエラストマーを１０重量％溶液としてＤＭＡｃに溶解し、それを用いて種々の基板を被覆して、ゴム弾性で不粘着性のコーティングが生じた。ＧＰＣ分析によると、約８５，０００のＭｗおよび２．５の多分散性インデックス（ＰＤＩ）が示された。ＤＳＣによると、−５０℃のＴｇ、および２００℃〜２３０℃のハードセグメントの融点が示された。ＤＡＣ（Ｈ２Ｏ）：θａｄｖ＝１２０度、θｒｅｃ＝６８度。
【０２２９】
Ｍｗ＝５，６００から２５，５００へのＧＰＣによって測定したＭｗの増加は、鎖末端の少なくとも８５％上にヒドロキシル官能基が存在することを示している。
【０２３０】
実施例ＩＩＩ
この実施例は、ポリ（Ｂ１４／７−ＦＯＸ）（８０：２０）グリコールから調製された熱可塑性ポリウレタンの調製および特性を示している。
【０２３１】
１００ｍＬの三つ口フラスコをアルゴン下で乾燥し、ＭＤＩ（４．９２３ｇ、３８．７６ミリモル）およびＤＭＡＣ（１０ｍＬ）をフラスコに投入した。混合物を６５℃に加熱し、ＴＨＦ（１０ｍＬ）に溶解した８０：２０ポリ（Ｂ１４／７−ＦＯＸ）グリコール（６．４ｇ、３．１ミリモル、当量２，０５２）とジブチル錫ジラウレート触媒（４８ｍｇ）の溶液を添加した。混合物を６５℃で１．５時間にわたり加熱し、ＴＨＦ（１．０ｍＬ）中の１，４−ブタンジオール（１．５７１ｇ、３４．８６ミリモル）の溶液で処理した。ＤＭＡＣを添加し、得られた混合物を６５℃で２０時間にわたり加熱した。反応混合物を室温に冷却し、メタノール（４００ｍＬ）に添加した。沈殿したポリマーを濾過によって集め、真空炉内で４０℃／３０ｍｍ／Ｈｇ／１６時間で乾燥して、白色エラストマーである１０．９ｇ（８５％）の標記ポリウレタンが生じた。ポリウレタンエラストマーをＤＭＡＣ（１０重量％）に溶解し、得られた液をコーティング用途のために用いた。木材、ガラス、皮革、ゴム（ＥＰＤＭゴム）、ガラス繊維、ステンレススチール（３０４ＳＳおよび３１６ＳＳ）、アルミニウムおよび布地などの基板にこの溶液を被覆し、炉内に６５℃で１６時間にわたり置いた。得られたコーティングは不粘着性でゴム弾性であった。ポリウレタンは次の通り特性分析された。ＤＡＣ（Ｈ２Ｏ）：θａｄｖ＝１１６度、θｒｅｃ＝６８度、表面エネルギー：１１．７ダイン／ｃｍ。ＧＰＣ：Ｍｗ＝８３，６５７、多分散性インデックス（ＰＤＩ）＝２．３４。ＤＳＣ：Ｔｇ＝−４７℃、２０８℃および２２５℃で溶融吸熱。
【０２３２】
Ｍｗ＝４，２００から８４，０００へのＧＰＣによって測定したＭｗの増加は、鎖末端の少なくとも９５％上にヒドロキシル官能基が存在することを示している。
【０２３３】
実施例ＩＶ
この実施例は、ポリ（Ｂ１４／７−ＦＯＸ）（８０：２０）グリコールから調製された熱硬化性ポリウレタンの調製および特性を示している。
【０２３４】
ビーカー内で６０℃においてポリ（Ｂ１４／７−ＦＯＸ）（８０：２０）グリコール（１２．８ｇ、６．２ミリ当量、当量＝２，０５２）をＩＳＯＮＯＬ−９３（１．０８ｇ、１２．４ミリ当量）およびジブチル錫ジラウレート（２ｍｇ）と混合した。Ｄｅｓ−Ｗ（２．６０ｇ、１９．８ミリ当量）を添加し、混合を６０℃で１５分にわたり継続した。その後、内容物をＴＥＦＬＯＮ（登録商標）型に移送した。型を真空炉内に入れ、脱気（１００℃、２９インチ真空で３０分間）した。その後、混合物を６５℃で４６時間にわたり硬化させて不粘着性のエラストマーが生じた。
【０２３５】
実施例Ｖ
この実施例は、ポリ（Ｂ１４／７−ＦＯＸ）（５０：５０）グリコールから調製された熱硬化性ポリウレタンエラストマーの調製を示している。
【０２３６】
ビーカー内で６０℃においてポリ（Ｂ１４／７−ＦＯＸ）（５０：５０）グリコール（１３．６８ｇ、５．１６ミリ当量、当量＝２，６５０）をＩＳＯＮＯＬ−９３（０．９０ｇ、１０．３ミリ当量）およびジブチル錫ジラウレート（３ｍｇ）と混合した。Ｄｅｓ−Ｗ（２．１３ｇ、１６．２ミリ当量）を添加し、混合を６５℃で１０分にわたり継続した。その後、内容物をＴＥＦＬＯＮ（登録商標）型に移送した。型を真空炉内に入れ、脱気（１００℃、２９インチ真空で３０分間）した。その後、混合物を６５℃で３６時間にわたり硬化させて不粘着性のエラストマーが生じた。
【０２３７】
実施例ＶＩ
この実施例は、ポリ（Ｂ１４−ＦＯＸ／ＴＨＦ）（９０：１０）グリコールから調製された熱硬化性ポリウレタンエラストマーの調製を示している。
【０２３８】
５００ｍＬの丸底三つ口フラスコを乾燥し、凝縮器、熱電対プローブおよびマグネチックスターラーと合わせてアルゴン下で組み立てた。無水ジクロロメタン（８０ｍＬ）、１，４−ブタンジオール（１．９１９６ｇ、２１．３ミリモル）、三弗化硼素テトラヒドロフラネート（０．９２８９ｇ、６．６４ミリモル）およびＦｒｅｏｎ（登録商標）１１３（４０ｍＬ）中の３，３−ビス（２，２，３，３，４，４，４−ヘプタフルオロブトキシメチル）オキセタン（１１８．２０ｇ、０．２４５モル）を順次装置に投入した。溶液を室温で４８時間にわたり攪拌し、その時点で陽子ＮＭＲ分析によってモノマーの９５％が消費されたことが示された。反応を水性炭酸ナトリウム（５０ｍＬ）で冷却し、分離し、有機相を水性塩酸（１０％、２ｘ７５ｍＬ）、水およびブラインで洗浄した。有機溶液を硫酸マグネシウムで乾燥し、真空で蒸発させて１１８ｇ（９５％）のプレポリマーがクリアな液体として生じた。粗ポリマーは、ＧＰＣによって４、０５０の分子量および１．２５のＭｗ／Ｍｎを有し、そして１０％未満の低分子量オリゴマーを含有することが判明した。陽子ＮＭＲ分析によると、オキセタン対テトラヒドロフランの比が９．６モル％であることが示された。当量は１，９４８であった。１Ｈ・ＮＭＲ：１．６７（ｓ、０．０４Ｈ）、１．８５（ｍ、０．０３Ｈ）、２．２（ｍ、０．０３Ｈ）、３．４４（ｓ、４Ｈ）、３．６３（ｍ、４Ｈ）、３．８８（ｍ、４Ｈ）。
【０２３９】
実施例ＶＩＩ
この実施例は、本発明のポリウレタンの代表的な特性を示している。より特に、表５は、本発明のコプレポリマーから調製されたポリウレタンの特性を記載している。
【表５】
2003524684.tif 000047
【０２４０】
Ｅ．構造
表６は、一置換および二置換オキセタンを用いて調製されたホモプレポリマーとコプレポリマーの１３Ｃ・ＮＭＲによる比較を記載している。さらに、ｉｇａｔｅｄ減結合技術を用いる定量的炭素（１３Ｃ）ＮＭＲ分光分析法に７−ＦＯＸとＢ１４−ＦＯＸのコポリマーを供した（表７参照）。一個の弗素化基とメチル基を保持する４１．４１における第四炭素およびビス弗素化置換基に起因する４６．０５における第四炭素を積分（ｉｎｔｅｇｒａｔｅｄ）し、それらは５０．６対４９．４の比に対応することが判明した。これは、コポリマー用のモノマー原料に基づく正しい比である。コポリマー中の第四炭素からの信号も三つ組（トライアッド）（ｔｒｉａｄｓ）として現れる。それは、ＡＡＢ、ＢＡＢまたはＡＡＡの配列に由来して、二種の異種モノマーの各一方がポリマー主鎖中の同種モノマーまたは異種モノマーに隣接して現れうるランダムコポリマーに関して予想される通りである。
【表６】
2003524684.tif 000048
【表７】
2003524684.tif 000049
【０２４１】
上の説明は例であることを意図しており、限定することを意図していないことは理解されるべきである。多くの実施形態は、上の説明を読めば当業者に対して明らかであろう。従って、本発明の範囲は、上の説明によって決定されるべきでなく、添付した請求の範囲が権利を与えられる等価物の完全な範囲に加えて、こうした請求の範囲によって決定されるべきである。特許出願および刊行物を含むすべての記事および参考文献の開示は、あらゆる目的で本明細書に引用して援用する。
【図面の簡単な説明】
【図１】
カチオン開環反応によるＦＯＸモノマーの重合反応の要約である。